(57)【特許請求の範囲】
【請求項１】
直線偏光板と、
前記直線偏光板の一方の主面に積層される第１のλ／４板と、
前記第１のλ／４板に積層される第１のコレステリック液晶層と、
前記直線偏光板の他方の主面に積層される第２のλ／４板と、
前記第２のλ／４板に積層される第２のコレステリック液晶層とを有し、
前記第１のコレステリック液晶層および前記第２のコレステリック液晶層はそれぞれ、波長選択反射性を有し、選択反射波長の右円偏光または左円偏光を反射し、
前記第１のコレステリック液晶層および前記第２のコレステリック液晶層の少なくとも一方は、選択反射波長が異なる２以上の反射領域を有する透過加飾フィルム。
【請求項２】
前記第１のコレステリック液晶層および前記第２のコレステリック液晶層がそれぞれ、選択反射波長が異なる２以上の前記反射領域を有し、
前記直線偏光板の一方の主面側から見た際の、前記第１のコレステリック液晶層の前記反射領域の形成パターンと、前記第２のコレステリック液晶層の前記反射領域の形成パターンとが互いに異なる請求項１に記載の透過加飾フィルム。
【請求項３】
前記第１のコレステリック液晶層および前記第２のコレステリック液晶層の少なくとも一方は、前記第１のλ／４板または前記第２のλ／４板の一部に積層されている請求項１または２に記載の透過加飾フィルム。
【請求項４】
前記λ／４板の一部に積層される前記コレステリック液晶層の側面、ならびに、前記λ／４板の、前記コレステリック液晶層が形成されない表面を覆う充填層を有する請求項３に記載の透過加飾フィルム。
【請求項５】
前記充填層の表面と前記コレステリック液晶層の表面とが面一である請求項４に記載の透過加飾フィルム。
【請求項６】
前記充填層の厚みが、前記コレステリック液晶層の厚み以上である請求項４に記載の透過加飾フィルム。
【請求項７】
前記直線偏光板と前記第１のλ／４板との組み合わせは、前記第１のコレステリック液晶層が反射する円偏光とは旋回方向が逆向きの円偏光を透過する円偏光板として機能し、
前記直線偏光板と前記第２のλ／４板との組み合わせは、前記第２のコレステリック液晶層が反射する円偏光とは旋回方向が逆向きの円偏光を透過する円偏光板として機能する請求項１〜６のいずれか一項に記載の透過加飾フィルム。
【請求項８】
前記第１のコレステリック液晶層および前記第２のコレステリック液晶層の少なくとも一方は、面方向の少なくとも一部の領域において選択反射波長が異なる２以上の反射層が積層されてなる請求項１〜７のいずれか一項に記載の透過加飾フィルム。
【発明の詳細な説明】
【技術分野】
【０００１】
本発明は、透過加飾フィルムに関する。
【背景技術】
【０００２】
コレステリック液晶相を含む層は、特定の波長域において右円偏光および左円偏光のいずれか一方を選択的に反射させる性質を有する層として知られている。そのため、種々の用途へ展開されており、例えば、部分的に色相の異なる画像等を表示するためのディスプレイ用品等への応用が挙げられる（特許文献１）。
【先行技術文献】
【特許文献】
【０００３】
【特許文献１】特開２００９−３００６６２号公報
【発明の概要】
【発明が解決しようとする課題】
【０００４】
ところで、昨今、特定の画像などを表示可能な加飾フィルムについて様々な要望があり、例えば、そのフィルム自体を介して向こう側の光景が視認できるような透過型の加飾フィルム（透過加飾フィルム）であって、一方の側（表面）からは特定の表示を視認でき、他方の側（裏面）からは実質的にその表示を視認できないような加飾フィルムが求められている。特に、裏面において、実質的に表面に表示される特定の表示を視認できないだけでなく、上記特定の表示とは全く異なる色相の表示または画像を表示できれば、より加飾効果を高まる。【０００５】
特許文献１の実施例に記載された液晶ディスプレイ用品は、主に液晶層に形成した画像（コレステリック液晶層内に、反射中心波長が互いに異なる領域を２以上有することにより得られ得る画像）をより高い色調で表示することを目的としており、観察面によって表示される像が異なる形態については何ら検討されていない。なお、特許文献１の実施例では、液晶層の色調を効果的に見せることを目的として、墨インキを用いて液晶層とは反対側に厚みのある光吸収層を形成しているため、液晶層とは反対側の面を観察面として観察しても、外の景色を透かして見ることはできない。【０００６】
本発明は、上記実情に鑑みて、透明性を有し、かつ、観察面で異なる視覚効果を与え得る透過加飾フィルムを提供することを課題とする。
【課題を解決するための手段】
【０００７】
本発明者らは、従来技術の問題点について鋭意検討した結果、直線偏光板と、直線偏光板の一方の主面に積層される第１のλ／４板と、第１のλ／４板に積層される第１のコレステリック液晶層と、直線偏光板の他方の主面に積層される第２のλ／４板と、第２のλ／４板に積層される第２のコレステリック液晶層とを有し、第１のコレステリック液晶層および第２のコレステリック液晶層はそれぞれ、波長選択反射性を有し、選択反射波長の右円偏光または左円偏光の光を反射することにより、上記課題を解決できることを見出した。
すなわち、以下の構成により上記目的を達成することができることを見出した。【０００８】
（１）  直線偏光板と、
直線偏光板の一方の主面に積層される第１のλ／４板と、
第１のλ／４板に積層される第１のコレステリック液晶層と、
直線偏光板の他方の主面に積層される第２のλ／４板と、
第２のλ／４板に積層される第２のコレステリック液晶層とを有し、
第１のコレステリック液晶層および第２のコレステリック液晶層はそれぞれ、波長選択反射性を有し、選択反射波長の右円偏光または左円偏光を反射する透過加飾フィルム。
（２）  第１のコレステリック液晶層および第２のコレステリック液晶層の少なくとも一方は、選択反射波長が異なる２以上の反射領域を有する（１）に記載の透過加飾フィルム。
（３）  第１のコレステリック液晶層および第２のコレステリック液晶層がそれぞれ、選択反射波長が異なる２以上の反射領域を有し、
直線偏光板の一方の主面側から見た際の、第１のコレステリック液晶層の反射領域の形成パターンと、第２のコレステリック液晶層の反射領域の形成パターンとが互いに異なる（２）に記載の透過加飾フィルム。
（４）  第１のコレステリック液晶層および第２のコレステリック液晶層の少なくとも一方は、第１のλ／４板または第２のλ／４板の一部に積層されている（１）〜（３）のいずれかに記載の透過加飾フィルム。
（５）  λ／４板の一部に積層されるコレステリック液晶層の側面、ならびに、λ／４板の、コレステリック液晶層が形成されない表面を覆う充填層を有する（４）に記載の透過加飾フィルム。
（６）  充填層の表面とコレステリック液晶層の表面とが面一である（５）に記載の透過加飾フィルム。
（７）  充填層の厚みが、コレステリック液晶層の厚み以上である（５）に記載の透過加飾フィルム。
（８）  直線偏光板と第１のλ／４板との組み合わせは、第１のコレステリック液晶層が反射する円偏光とは旋回方向が逆向きの円偏光を透過する円偏光板として機能し、
直線偏光板と第２のλ／４板との組み合わせは、第２のコレステリック液晶層が反射する円偏光とは旋回方向が逆向きの円偏光を透過する円偏光板として機能する（１）〜（７）のいずれかに記載の透過加飾フィルム。
（９）  第１のコレステリック液晶層および第２のコレステリック液晶層の少なくとも一方は、面方向の少なくとも一部の領域において選択反射波長が異なる２以上の反射層が積層されてなる（１）〜（８）のいずれかに記載の透過加飾フィルム。
【発明の効果】
【０００９】
本発明によれば、透明性を有し、かつ、観察面で異なる視覚効果を与え得る透過加飾フィルムを提供することができる。
【図面の簡単な説明】
【００１０】
【図１】本発明の透過加飾フィルムの一例を模式的に示す断面図である。
【図２】図１に示す透過加飾フィルムの作用を説明するための模式図である。
【図３】図２をａ方向から見た図である。
【図４】図２をｂ方向から見た図である。
【図５】本発明の透過加飾フィルムの他の一例を模式的に示す断面図である。
【図６】本発明の透過加飾フィルムの他の一例を模式的に示す断面図である。
【図７】図６に示す透過加飾フィルムの作用を説明するための模式図である。
【図８】本発明の透過加飾フィルムの他の一例を模式的に示す断面図である。
【図９】本発明の透過加飾フィルムの他の一例を模式的に示す断面図である。
【図１０】本発明の透過加飾フィルムの他の一例を模式的に示す断面図である。
【図１１】本発明の透過加飾フィルムの他の一例を模式的に示す断面図である。
【図１２】本発明の透過加飾フィルムの他の一例を模式的に示す断面図である。
【図１３】図１２に示す透過加飾フィルムの作用を説明するための模式図である。
【図１４】図１３をａ方向から見た図である。
【図１５】図１３をｂ方向から見た図である。
【図１６】本発明の透過加飾フィルムの他の一例を模式的に示す断面図である。
【図１７】本発明の透過加飾フィルムの他の一例を模式的に示す断面図である。
【図１８】本発明の透過加飾フィルムの他の一例を模式的に示す断面図である。
【図１９】本発明の透過加飾フィルムの他の一例を模式的に示す断面図である。
【図２０】本発明の透過加飾フィルムの他の一例を模式的に示す断面図である。
【図２１】本発明の透過加飾フィルムの他の一例を模式的に示す断面図である。
【図２２】本発明の透過加飾フィルムの他の一例を模式的に示す断面図である。
【図２３】本発明の透過加飾フィルムの他の一例を模式的に示す断面図である。
【図２４】本発明の透過加飾フィルムの他の一例を模式的に示す断面図である。
【図２５】本発明の透過加飾フィルムの他の一例を模式的に示す断面図である。
【図２６】本発明の透過加飾フィルムの他の一例を模式的に示す断面図である。
【図２７】本発明の透過加飾フィルムの他の一例を模式的に示す断面図である。
【図２８】本発明の透過加飾フィルムの作製方法の一例を説明するための模式図である。
【図２９】本発明の透過加飾フィルムの作製方法の他の一例を説明するための模式図である。
【発明を実施するための形態】
【００１１】
以下、本発明の透過性加飾フィルムについて詳細に説明する。なお、本明細書において「〜」を用いて表される数値範囲は、「〜」の前後に記載される数値を下限値および上限値として含む範囲を意味する。
また、本明細書において、「直交」および「平行」とは、本発明が属する技術分野において許容される誤差の範囲を含むものとする。例えば、「直交」および「平行」とは、厳密な直交あるいは平行に対して±１０°未満の範囲内であることなどを意味し、厳密な直交あるいは平行に対しての誤差は、５°以下であることが好ましく、３°以下であることがより好ましい。
また、「直交」および「平行」以外で表される角度、例えば、１５°や４５°等の具体的な角度についても、本発明が属する技術分野において許容される誤差の範囲を含むものとする。例えば、本発明においては、角度は、具体的に示された厳密な角度に対して、±５°未満であることなどを意味し、示された厳密な角度に対する誤差は、±３°以下であるのが好ましく、±１°以下であるのが好ましい。
【００１２】
本明細書において、「（メタ）アクリレート」は、「アクリレートおよびメタクリレートのいずれか一方または双方」の意味で使用される。
本明細書において、「同一」は、技術分野で一般的に許容される誤差範囲を含むものとする。また、本明細書において、「全部」、「いずれも」または「全面」などというとき、１００％である場合のほか、技術分野で一般的に許容される誤差範囲を含み、例えば９９％以上、９５％以上、または９０％以上である場合を含むものとする。
【００１３】
可視光は電磁波のうち、ヒトの目で見える波長の光であり、３８０ｎｍ〜７８０ｎｍの波長域の光を示す。非可視光は、３８０ｎｍ未満の波長域または７８０ｎｍを超える波長域の光である。
またこれに限定されるものではないが、可視光のうち、４２０ｎｍ〜４９０ｎｍの波長域の光は、青色光であり、４９５ｎｍ〜５７０ｎｍの波長域の光は、緑色光であり、６２０ｎｍ〜７５０ｎｍの波長域の光は、赤色光である。
赤外光のうち、近赤外光は７８０ｎｍ〜２５００ｎｍの波長域の電磁波である。紫外光は波長１０〜３８０ｎｍの範囲の光である。
本明細書において、選択反射波長とは、対象となる物（部材）における透過率の極小値をＴmin（％）とした場合、下記の式で表される半値透過率：Ｔ１／２（％）を示す２つの波長の平均値のことを言う。
半値透過率を求める式：  Ｔ１／２＝１００−（１００−Ｔmin）÷２
【００１４】
本明細書において、「ヘイズ」は、日本電色工業株式会社製のヘーズメーターＮＤＨ−２０００を用いて測定される値を意味する。
理論上は、ヘイズは、以下式で表される値を意味する。
（３８０〜７８０ｎｍの自然光の散乱透過率）/（３８０〜７８０ｎｍの自然光の散乱透過率＋自然光の直透過率）×１００％
散乱透過率は分光光度計と積分球ユニットを用いて、得られる全方位透過率から直透過率を差し引いて算出することができる値である。直透過率は、積分球ユニットを用いて測定した値に基づく場合、０°での透過率である。つまり、ヘイズが低いということは、全透過光量のうち、直透過光量が多いことを意味する。
屈折率は、波長５８９．３ｎｍの光に対する屈折率である。
【００１５】
本明細書において、Ｒｅ（λ）、Ｒｔｈ（λ）は、各々、波長λにおける面内のレターデーション、および、厚さ方向のレターデーションを表す。特に記載がないときは、波長λは、５５０ｎｍとする。
本明細書において、Ｒｅ（λ）、Ｒｔｈ（λ）は、ＡｘｏＳｃａｎ  ＯＰＭＦ−１（オプトサイエンス社製）において、波長λで測定した値である。ＡｘｏＳｃａｎにて平均屈折率（（Ｎｘ＋Ｎｙ＋Ｎｚ）／３）と膜厚（ｄ（μｍ））を入力することにより、
遅相軸方向（°）
Ｒｅ（λ）＝Ｒ０（λ）
Ｒｔｈ（λ）＝（（Ｎｘ＋Ｎｙ）／２−Ｎｚ）×ｄ
が算出される。
なお、Ｒ０（λ）は、ＡｘｏＳｃａｎで算出される数値として表示されるものであるが、Ｒｅ（λ）を意味している。
【００１６】
本明細書において、屈折率Ｎｘ、Ｎｙ、Ｎｚは、アッベ屈折計（ＮＡＲ−４Ｔ、アタゴ（株）製）を使用し、光源にナトリウムランプ（λ＝５８９ｎｍ）を用いて測定する。また波長依存性を測定する場合は、多波長アッベ屈折計ＤＲ−Ｍ２（アタゴ（株）製）にて、干渉フィルタとの組み合わせで測定できる。
また、ポリマーハンドブック（ＪＯＨＮ  ＷＩＬＥＹ＆ＳＯＮＳ，ＩＮＣ）、各種光学フィルムのカタログの値を使用することもできる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。
【００１７】
本発明の透過加飾フィルムは、
直線偏光板と、
直線偏光板の一方の主面に積層される第１のλ／４板と、
第１のλ／４板に積層される第１のコレステリック液晶層と、
直線偏光板の他方の主面に積層される第２のλ／４板と、
第２のλ／４板に積層される第２のコレステリック液晶層とを有し、
第１のコレステリック液晶層および第２のコレステリック液晶層はそれぞれ、波長選択反射性を有し、選択反射波長の右円偏光または左円偏光の光を反射する透過加飾フィルムである。
【００１８】
＜透過加飾フィルム＞
以下に、本発明の透過加飾フィルムの好適な実施態様の一例について図面を参照して説明する。
図１に、本発明の透過加飾フィルムの一例の模式的な断面図を示す。
なお、本発明における図は模式図であり、各層の厚みの関係や位置関係などは必ずしも実際のものとは一致しない。以下の図も同様である。
図１に示すように、透過加飾フィルム１０ａは、第１のコレステリック液晶層１８ｒａと、粘着層１６と、第１のλ／４板１４ａと、直線偏光板１２と、第２のλ／４板１４ｂと、粘着層１６と、第２のコレステリック液晶層１８ｒｂとをこの順に有する。
すなわち、透過加飾フィルム１０ａは、直線偏光板１２の一方の主面に、第１のλ／４板１４ａが積層され、第１のλ／４板１４ａの上に粘着層１６を介して第１のコレステリック液晶層１８ｒａが積層されており、また、直線偏光板１２の他方の主面に、第２のλ／４板１４ｂが積層され、第２のλ／４板１４ｂの上に粘着層１６を介して第２のコレステリック液晶層１８ｒｂが積層された構成を有する。
【００１９】
なお、各層間には他の各種の機能層を有していてもよい。例えば、直線偏光板１２とλ／４板（第１のλ／４板１４ａ、第２のλ／４板１４ｂ）とを貼り合わせるための粘着層、および、コレステリック液晶層（第１のコレステリック液晶層１８ｒａ、第２のコレステリック液晶層１８ｒｂ）を保護する保護層等を有していてもよい。
【００２０】
（コレステリック液晶層）
第１のコレステリック液晶層１８ｒａは、６２０ｎｍ〜７５０ｎｍの波長域の光（すなわち、赤色光）の右円偏光を反射し、赤色光の左円偏光および他の波長域の光を透過する赤色右円偏光反射領域２０ｒＲと、４９５ｎｍ〜５７０ｎｍの波長域の光（すなわち、緑色光）の右円偏光を反射し、緑色光の左円偏光および他の波長域の光を透過する緑色右円偏光反射領域２０ｒＧとを有する。
また、第２のコレステリック液晶層１８ｒｂは、赤色右円偏光反射領域２０ｒＲと、４２０ｎｍ〜４９０ｎｍの波長域の光（すなわち、青色光）の右円偏光を反射し、青色光の左円偏光および他の波長域の光を透過する青色右円偏光反射領域２０ｒＢとを有する。
【００２１】
赤色右円偏光反射領域２０ｒＲ、緑色右円偏光反射領域２０ｒＧ、および、青色右円偏光反射領域２０ｒＢ、ならびに、後述する赤色左円偏光反射領域２０ｌＲ、緑色左円偏光反射領域２０ｌＧ、および、青色左円偏光反射領域２０ｌＢはそれぞれ、コレステリック液晶相を含むものであり、特定の波長域の一方の方向の円偏光に対して波長選択反射性を有する。
なお、赤色右円偏光反射領域２０ｒＲ、緑色右円偏光反射領域２０ｒＧ、および、青色右円偏光反射領域２０ｒＢ、ならびに、後述する赤色左円偏光反射領域２０ｌＲ、緑色左円偏光反射領域２０ｌＧ、および、青色左円偏光反射領域２０ｌＢは、選択反射波長および反射光の偏光方向が異なる以外は同様の構成を有するので、以下の説明においては、まとめて反射領域ともいう。
【００２２】
コレステリック液晶相の選択反射波長λは、コレステリック液晶相における螺旋構造のピッチＰ（＝螺旋の周期）に依存し、コレステリック液晶相の平均屈折率ｎとλ＝ｎ×Ｐの関係に従う。そのため、この螺旋構造のピッチを調節することによって、選択反射波長を調節することができる。コレステリック液晶相のピッチは、重合性液晶化合物と共に用いるキラル剤の種類、またはその添加濃度に依存するため、これらを調節することによって所望のピッチを得ることができる。
また、選択反射を示す選択反射帯域（円偏光反射帯域）の半値幅Δλ（ｎｍ）は、コレステリック液晶相の屈折率異方性Δｎと螺旋のピッチＰとに依存し、Δλ＝Δｎ×Ｐの関係に従う。そのため、選択反射帯域の幅の制御は、Δｎを調節して行うことができる。Δｎは、反射領域を形成する液晶化合物の種類およびその混合比率、ならびに、配向時の温度により調節できる。なお、コレステリック液晶相における反射率はΔｎに依存することも知られており、同程度の反射率を得る場合に、Δｎが大きいほど、螺旋ピッチの数を少なく、すなわち膜厚を薄く、することができる。
螺旋のセンスおよびピッチの測定法については「液晶化学実験入門」日本液晶学会編  シグマ出版２００７年出版、４６頁、および「液晶便覧」液晶便覧編集委員会  丸善  １９６頁に記載の方法を用いることができる。
【００２３】
コレステリック液晶相の反射光は円偏光である。反射光が右円偏光であるか左円偏光であるかは、コレステリック液晶相は螺旋の捩れ方向による。コレステリック液晶相による円偏光の選択反射は、コレステリック液晶相の螺旋の捩れ方向が右の場合は右円偏光を反射し、螺旋の捩れ方向が左の場合は左円偏光を反射する。
従って、透過加飾フィルム１０ａにおいて、赤色右円偏光反射領域２０ｒＲ、緑色右円偏光反射領域２０ｒＧ、および、青色右円偏光反射領域２０ｒＢは、右捩れのコレステリック液晶相を有する層である。また、後述する図５に示す透過加飾フィルム１０ｂの赤色左円偏光反射領域２０ｌＲ、緑色左円偏光反射領域２０ｌＧ、および、青色左円偏光反射領域２０ｌＢは、左捩れのコレステリック液晶相を有する層である。
なお、コレステリック液晶相の旋回の方向は、反射領域を形成する液晶化合物の種類または添加されるキラル剤の種類によって調節できる。
【００２４】
なお、反射領域は、１層からなるものでも、多層構成でもよい。
反射する光の波長領域を広くするには、選択反射波長λをずらした層を順次積層することで実現することができる。また、ピッチグラジエント法と呼ばれる層内の螺旋ピッチを段階的に変化させる方法で、波長範囲を広げる技術も知られており、具体的にはＮａｔｕｒｅ  ３７８、４６７−４６９（１９９５）、特開平６−２８１８１４号公報、および、特許４９９０４２６号公報に記載の方法などが挙げられる。
【００２５】
本発明において、反射領域における選択反射波長は、可視光（３８０〜７８０ｎｍ程度）および近赤外光（７８０〜２０００ｎｍ程度）のいずれの範囲にも設定することが可能であり、その設定方法は上述した通りである。
【００２６】
ここで、前述のとおり、図１に示す透過加飾フィルム１０ａにおいては、第１のコレステリック液晶層１８ｒａおよび第２のコレステリック液晶層１８ｒｂは、選択反射波長が異なる２つの反射領域を有する。
すなわち、第１のコレステリック液晶層１８ｒａは、赤色右円偏光反射領域２０ｒＲと緑色右円偏光反射領域２０ｒＧとが所望のパターンで形成されている。また、第２のコレステリック液晶層１８ｒｂは、赤色右円偏光反射領域２０ｒＲと青色右円偏光反射領域２０ｒＢとが所望のパターンで形成されている。
なお、図１においては、各コレステリック液晶層は、選択反射波長の異なる２種の反射領域を有する構成としたが、これに限定はされず、３種以上の反射領域を有する構成としてもよい。
【００２７】
また、図１に示す透過加飾フィルム１０ａにおいては、第１のコレステリック液晶層１８ｒａ側から見た際の（すなわち、直線偏光板１２の一方の主面側から見た際の）、第１のコレステリック液晶層１８ｒａにおける反射領域の形成パターンと、第２のコレステリック液晶層１８ｒｂにおける反射領域の形成パターンとは、互いに異なっている。
【００２８】
（λ／４板）
第１のλ／４板１４ａおよび第２のλ／４板１４ｂは、従来公知のλ／４板であり、λ／４板に入射する光が直線偏光の場合には円偏光にして出射し、λ／４板に入射する光が円偏光の場合には直線偏光にして出射する。
なお、第１のλ／４板１４ａおよび第２のλ／４板１４ｂは、配置する位置が異なる以外は基本的に同じ構成を有するので、区別する必要がない場合は、まとめてλ／４板１４ともいう。
【００２９】
λ／４板（λ／４機能を有する板）とは、ある特定の波長の直線偏光を円偏光に、または、円偏光を直線偏光に変換する機能を有する板である。より具体的には、所定の波長λｎｍにおける面内レターデーション値がＲｅ（λ）＝λ／４（または、この奇数倍）を示す板である。この式は、可視光域のいずれかの波長（例えば、５５０ｎｍ）において達成されていればよい。
なお、λ／４板は、λ／４機能を有する光学異方性層のみからなる構成であっても、支持体にλ／４機能を有する光学異方性層を形成した構成であってもよいが、λ／４板が支持体を有する場合には、支持体と光学異方性層との組み合わせが、λ／４板であることを意図する。
λ／４板は、公知のλ／４板が利用可能である。
【００３０】
また、本発明の透過加飾フィルムにおいては、λ／４板は、厚さ方向のレターデーションであるＲｔｈ（５５０）が少ないのが好ましい。
具体的には、Ｒｔｈ（５５０）が−５０ｎｍ〜５０ｎｍであるのが好ましく、−３０ｎｍ〜３０ｎｍであるのがより好ましく、Ｒｔｈ（λ）がゼロであるのがさらに好ましい。これにより、λ/４板に対して斜めに入射する円偏光を直線偏光に変換できる点で好ましい結果を得る。
【００３１】
ここで、第１のλ／４板１４ａは、第１のコレステリック液晶層１８ｒａを透過して入射する左円偏光が直線偏光になるように遅相軸を合わせて配置される。
同様に、第２のλ／４板１４ｂは、第２のコレステリック液晶層１８ｒｂを透過して入射する左円偏光が直線偏光になるように遅相軸を合わせて配置される。
【００３２】
（直線偏光板）
直線偏光板１２は、一方向の偏光軸を有し、特定の直線偏光を透過する機能を有する。
直線偏光板１２としては、ヨウ素化合物を含む吸収型偏光板やワイヤーグリッドなどの反射型偏光板等の一般的な直線偏光板が利用可能である。なお、偏光軸とは、透過軸と同義である。
吸収型偏光板としては、例えば、ヨウ素系偏光板、二色性染料を利用した染料系偏光板、および、ポリエン系偏光板の、いずれも用いることができる。ヨウ素系偏光板、および染料系偏光板は、一般に、ポリビニルアルコールにヨウ素または二色性染料を吸着させ、延伸することで作製される。
【００３３】
ここで、直線偏光板１２は、第１のλ／４板１４ａを透過して入射する直線偏光が透過するように、偏光軸を合わせて配置される。これにより、直線偏光板１２と第１のλ／４板１４ａとの組み合わせは、第１のλ／４板１４ａ側から入射した光のうち、左円偏光を直線偏光にして透過する左円偏光板（図１中、第１の左円偏光板１５ｌａ）として機能する。すなわち、第１のλ／４板１４ａと直線偏光板１２との組み合わせは、第１のコレステリック液晶層１８ｒａが反射する円偏光とは旋回方向が逆向きの円偏光を透過するものである。
また、直線偏光板１２は、第２のλ／４板１４ｂを透過して入射する直線偏光が透過するように、偏光軸を合わせて配置される。これにより、直線偏光板１２と第２のλ／４板１４ｂとの組み合わせは、第２のλ／４板１４ｂ側から入射した光のうち、左円偏光を直線偏光にして透過する左円偏光板（図１中、第２の左円偏光板１５ｌｂ）として機能する。すなわち、第２のλ／４板１４ｂと直線偏光板１２との組み合わせは、第２のコレステリック液晶層１８ｒｂが反射する円偏光とは旋回方向が逆向きの円偏光を透過するものである。
【００３４】
（粘着層）
粘着層１６は、第１のコレステリック液晶層１８ｒａと第１のλ／４板１４ａと間に配置され、第１のコレステリック液晶層１８ｒａと第１のλ／４板１４ａとを貼り合わせるものである。また、粘着層１６は、第２のコレステリック液晶層１８ｒｂと第２のλ／４板１４ｂとの間に配置され、第２のコレステリック液晶層１８ｒｂと第２のλ／４板１４ｂとを貼り合わせるものである。
粘着層１６は、対象となる層（シート状物）を貼り合わせられる物であれば、公知の各種の材料からなるものが利用可能であり、貼り合わせる際には流動性を有し、その後、固体になる、接着剤からなる層でもよいし、貼り合わせる際にゲル状（ゴム状）の柔らかい固体で、その後もゲル状の状態が変化しない、粘着剤からなる層でもよいし、接着剤と粘着剤との両方の特徴を持った材料からなる層でもよい。従って、粘着層１６は、光学透明接着剤(ＯＣＡ(Optical Clear Adhesive))、光学透明両面テープ、紫外線硬化型樹脂等、シート状物の貼り合わせに用いられる公知のものを用いればよい。
【００３５】
次に、上記のように構成された透過加飾フィルム１０ａの作用について、図２〜図４を用いて説明する。なお、図２においては、第１のコレステリック液晶層１８ｒａおよび第２のコレステリック液晶層１８ｒｂそれぞれの反射領域、ならびに、粘着層１６の図示は省略している。
図２に示すように、第１のコレステリック液晶層１８ｒａ側から透過加飾フィルム１０ａに入射した光のうち、第１のコレステリック液晶層１８ｒａ（反射領域）の選択反射波長の右円偏光Ｌｒ１は、第１のコレステリック液晶層１８ｒａで反射される。
一方、第１のコレステリック液晶層１８ｒａ側から透過加飾フィルム１０ａに入射した光のうち、左円偏光Ｌｌ１は、第１のコレステリック液晶層１８ｒａを透過し、第１のλ／４板１４ａに入射する。第１のコレステリック液晶層１８ｒａを透過した左円偏光Ｌｌ１は、第１のλ／４板１４ａで直線偏光に変換され直線偏光板１２に入射する。直線偏光板１２は、第１のλ／４板１４ａで変換された直線偏光が透過するように、偏光軸を合わせて配置されているので、第１のλ／４板１４ａで変換された直線偏光は、直線偏光板１２を透過する。直線偏光板１２を透過した直線偏光は、第２のλ／４板１４ｂに入射し、左円偏光に変換される。第２のλ／４板１４ｂで変換された左円偏光は、第２のコレステリック液晶層１８ｒｂを透過する。
【００３６】
同様に、第２のコレステリック液晶層１８ｒｂ側から透過加飾フィルム１０ａに入射した光のうち、第２のコレステリック液晶層１８ｒｂ（反射領域）の選択反射波長の右円偏光Ｌｒ２は、第２のコレステリック液晶層１８ｒｂで反射される。
一方、第２のコレステリック液晶層１８ｒｂ側から透過加飾フィルム１０ａに入射した光のうち、左円偏光Ｌｌ２は、第２のコレステリック液晶層１８ｒｂを透過し、第２のλ／４板１４ｂに入射する。第２のコレステリック液晶層１８ｒｂを透過した左円偏光Ｌｌ２は、第２のλ／４板１４ｂで直線偏光に変換され直線偏光板１２に入射する。直線偏光板１２は、第２のλ／４板１４ｂで変換された直線偏光が透過するように、偏光軸を合わせて配置されているので、第２のλ／４板１４ｂで変換された直線偏光は、直線偏光板１２を透過する。直線偏光板１２を透過した直線偏光は、第１のλ／４板１４ａに入射し、左円偏光に変換される。第１のλ／４板１４ａで変換された左円偏光は、第１のコレステリック液晶層１８ｒａを透過する。
【００３７】
従って、透過加飾フィルム１０ａを第１のコレステリック液晶層１８ｒａ側から観察した際には（図２中、ａ方向から見た際には）、第２のコレステリック液晶層１８ｒｂ側から入射し透過する左円偏光により、透過加飾フィルム１０ａの向こう側（第２のコレステリック液晶層１８ｒｂ側）の光景が視認されるとともに、第１のコレステリック液晶層１８ｒａの反射領域の選択反射波長の光が視認される。
すなわち、図２中ａ方向から見た際には、第２のコレステリック液晶層１８ｒｂの形成パターンに影響されることなく、第１のコレステリック液晶層１８ｒａの反射領域の形成パターンに応じた模様の画像が視認される（図３）。
【００３８】
同様に、透過加飾フィルム１０ａを第２のコレステリック液晶層１８ｒｂ側から観察した際には（図２中、ｂ方向から見た際には）、第１のコレステリック液晶層１８ｒａ側から入射し透過する左円偏光により、透過加飾フィルム１０ａの向こう側（第１のコレステリック液晶層１８ｒａ側）の光景が視認されるとともに、第２のコレステリック液晶層１８ｒｂの反射領域の選択反射波長の光が視認される。
すなわち、図２中ｂ方向から見た際には、第１のコレステリック液晶層１８ｒａの形成パターンに影響されることなく、第２のコレステリック液晶層１８ｒｂの反射領域の形成パターンに応じた模様の画像が視認される（図４）。
【００３９】
従って、透過加飾フィルム１０ａは、透明性を有していながら、一方の面側（ａ方向）から見た画像の模様と、他方の面側（ｂ方向）から見た画像の模様とが異なるものとすることができ、観察面で異なる視覚効果を与えることができる。
【００４０】
ここで、図１に示す例では、第１のコレステリック液晶層１８ｒａおよび第２のコレステリック液晶層１８ｒｂはそれぞれ、反射領域の選択反射波長の右円偏光を反射する構成としたがこれに限定はされない。
図５に示す透過加飾フィルム１０ｂは、第１のコレステリック液晶層１８ｌａと、粘着層１６と、第１のλ／４板１４ａと、直線偏光板１２と、第２のλ／４板１４ｂと、粘着層１６と、第２のコレステリック液晶層１８ｌｂとをこの順に有する。
【００４１】
第１のコレステリック液晶層１８ｌａは、赤色光の左円偏光を反射し、赤色光の右円偏光および他の波長域の光を透過する赤色左円偏光反射領域２０ｌＲと、緑色光の左円偏光を反射し、緑色光の右円偏光および他の波長域の光を透過する緑色左円偏光反射領域２０ｌＧとを有する。
また、第２のコレステリック液晶層１８ｌｂは、赤色左円偏光反射領域２０ｌＲと、青色光の左円偏光を反射し、青色光の右円偏光および他の波長域の光を透過する青色左円偏光反射領域２０ｌＢとを有する。
【００４２】
また、透過加飾フィルム１０ｂにおいて、直線偏光板１２と第１のλ／４板１４ａとの組み合わせは、第１のλ／４板１４ａ側から入射した光のうち、右円偏光を直線偏光にして透過する右円偏光板（図５中、第１の右円偏光板１５ｒａ）として機能するように、遅相軸および偏光軸を合わせて配置される。また、直線偏光板１２と第２のλ／４板１４ｂとの組み合わせは、第２のλ／４板１４ｂ側から入射した光のうち、右円偏光を直線偏光にして透過する右円偏光板（図５中、第２の右円偏光板１５ｒｂ）として機能するように、遅相軸および偏光軸を合わせて配置される。
【００４３】
このように、第１のコレステリック液晶層１８ｌａおよび第２のコレステリック液晶層１８ｌｂが選択反射波長の左円偏光を反射する構成とした場合も、透過加飾フィルム１０ｂは、透明性を有していながら、一方の面側から見た画像の模様と、他方の面側から見た画像の模様とが異なるものとすることができる。
【００４４】
また、図６に示す透過加飾フィルム１０ｃは、第１のコレステリック液晶層１８ｒａと、粘着層１６と、第１のλ／４板１４ａと、直線偏光板１２と、第２のλ／４板１４ｂと、粘着層１６と、第２のコレステリック液晶層１８ｌｂとをこの順に有する。
【００４５】
第１のコレステリック液晶層１８ｒａは、図１の透過加飾フィルム１０ａの第１のコレステリック液晶層１８ｒａと同様に、選択反射波長の右円偏光を反射する反射領域を有する。
また、第２のコレステリック液晶層１８ｌｂは、図５の透過加飾フィルム１０ｂの第２のコレステリック液晶層１８ｌｂと同様に、選択反射波長の左円偏光を反射する反射領域を有する。
【００４６】
また、透過加飾フィルム１０ｃにおいて、直線偏光板１２と第１のλ／４板１４ａとの組み合わせは、第１のλ／４板１４ａ側から入射した光のうち、左円偏光を直線偏光にして透過する左円偏光板（図６中、第１の左円偏光板１５ｌａ）として機能するように、遅相軸および偏光軸を合わせて配置される。また、直線偏光板１２と第２のλ／４板１４ｂとの組み合わせは、第２のλ／４板１４ｂ側から入射した光のうち、右円偏光を直線偏光にして透過する右円偏光板（図６中、第２の右円偏光板１５ｒｂ）として機能するように、遅相軸および偏光軸を合わせて配置される。
【００４７】
このように、第１のコレステリック液晶層１８ｌａが反射する光の偏光方向と、第２のコレステリック液晶層１８ｌｂが反射する光の偏光方向とを異なるものとした場合には、図７に示すように、第１のコレステリック液晶層１８ｒａ側から透過加飾フィルム１０ｃに入射した光のうち、第１のコレステリック液晶層１８ｒａ（反射領域）の選択反射波長の右円偏光Ｌｒ１は、第１のコレステリック液晶層１８ｒａで反射される。
一方、第１のコレステリック液晶層１８ｒａ側から透過加飾フィルム１０ｃに入射した光のうち、左円偏光Ｌｌ１は、第１のコレステリック液晶層１８ｒａを透過し、第１のλ／４板１４ａに入射する。第１のコレステリック液晶層１８ｒａを透過した左円偏光Ｌｌ１は、第１のλ／４板１４ａで直線偏光に変換され直線偏光板１２に入射する。直線偏光板１２は、第１のλ／４板１４ａで変換された直線偏光が透過するように、偏光軸を合わせて配置されているので、第１のλ／４板１４ａで変換された直線偏光は、直線偏光板１２を透過する。直線偏光板１２を透過した直線偏光は、第２のλ／４板１４ｂに入射し、右円偏光に変換される。第２のλ／４板１４ｂで変換された右円偏光は、第２のコレステリック液晶層１８ｌｂを透過する。
【００４８】
同様に、第２のコレステリック液晶層１８ｌｂ側から透過加飾フィルム１０ｃに入射した光のうち、第２のコレステリック液晶層１８ｌｂ（反射領域）の選択反射波長の左円偏光Ｌｌ２は、第２のコレステリック液晶層１８ｌｂで反射される。
一方、第２のコレステリック液晶層１８ｌｂ側から透過加飾フィルム１０ｃに入射した光のうち、右円偏光Ｌｒ２は、第２のコレステリック液晶層１８ｌｂを透過し、第２のλ／４板１４ｂに入射する。第２のコレステリック液晶層１８ｌｂを透過した右円偏光Ｌｒ２は、第２のλ／４板１４ｂで直線偏光に変換され直線偏光板１２に入射する。直線偏光板１２は、第２のλ／４板１４ｂで変換された直線偏光が透過するように、偏光軸を合わせて配置されているので、第２のλ／４板１４ｂで変換された直線偏光は、直線偏光板１２を透過する。直線偏光板１２を透過した直線偏光は、第１のλ／４板１４ａに入射し、右円偏光に変換される。第１のλ／４板１４ａで変換された右円偏光は、第１のコレステリック液晶層１８ｒａを透過する。
【００４９】
このように、第１のコレステリック液晶層１８ｌａが反射する光の偏光方向と、第２のコレステリック液晶層１８ｌｂが反射する光の偏光方向とを異なるものとした場合であっても、透過加飾フィルム１０ｃは、透明性を有していながら、一方の面側から見た画像の模様と、他方の面側から見た画像の模様とが異なるものとすることができる。
【００５０】
また、図１に示す透過加飾フィルム１０ａにおいては、第１のコレステリック液晶層１８ｒａおよび第２のコレステリック液晶層１８ｒｂはそれぞれ、１層としたがこれに限定はされない。
図８に本発明の透過加飾フィルムの他の一例を示す。
図８に示す透過加飾フィルム１０ｄは、第１のコレステリック液晶層１８ｒｃと、粘着層１６と、第１のλ／４板１４ａと、直線偏光板１２と、第２のλ／４板１４ｂと、粘着層１６と、第２のコレステリック液晶層１８ｒｄとをこの順に有する。
第１のλ／４板１４ａと直線偏光板１２との組み合わせは左円偏光板１５ｌａとして機能するように配置されており、第２のλ／４板１４ｂと直線偏光板１２との組み合わせは左円偏光板１５ｌｂとして機能するように配置されている。
【００５１】
第１のコレステリック液晶層１８ｒｃは、粘着層１６側から、赤色光の右円偏光を反射し、赤色光の左円偏光および他の波長域の光を透過する赤色右円偏光反射領域２０ｒＲからなる反射層１９ｒａ、赤色右円偏光反射領域２０ｒＲと、緑色光の右円偏光を反射し、緑色光の左円偏光および他の波長域の光を透過する緑色右円偏光反射領域２０ｒＧとを有する反射層１９ｒｂ、および、赤色右円偏光反射領域２０ｒＲと、青色光の右円偏光を反射し、青色光の左円偏光および他の波長域の光を透過する青色右円偏光反射領域２０ｒＢとを有する反射層１９ｒｃの３層が積層された構成を有する。
また、第２のコレステリック液晶層１８ｒｄは、粘着層１６側から、赤色右円偏光反射領域２０ｒＲと青色右円偏光反射領域２０ｒＢとを有する反射層１９ｒｃ、赤色右円偏光反射領域２０ｒＲと緑色右円偏光反射領域２０ｒＧとを有する反射層１９ｒｂ、および、赤色右円偏光反射領域２０ｒＲからなる反射層１９ｒａの３層が積層された構成を有する。
【００５２】
このように、第１のコレステリック液晶層および第２のコレステリック液晶層を反射領域の形成パターンが異なる反射層を２層以上積層して、面方向の同じ位置で選択反射波長の異なる反射領域が積層される構成とすることで、白色光および選択反射波長以外の色を視認できるようにすることができる。
【００５３】
なお、図８に示す例では、第１のコレステリック液晶層１８ｒｃの各反射層、および、第２のコレステリック液晶層１８ｒｄの各反射層は、いずれも右円偏光を反射するものとしたが、これに限定はされず、図９に示す透過加飾フィルム１０ｅのように、第１のコレステリック液晶層の各反射層、および、第２のコレステリック液晶層の各反射層が、いずれも左円偏光を反射する構成としてもよいし、図１０に示す透過加飾フィルム１０ｆのように、一方のコレステリック液晶層の各反射層が右円偏光を反射し、他方のコレステリック液晶層の各反射層が左円偏光を反射する構成としてもよい。
【００５４】
図９に示す透過加飾フィルム１０ｅは、第１のコレステリック液晶層１８ｌｃと、粘着層１６と、第１のλ／４板１４ａと、直線偏光板１２と、第２のλ／４板１４ｂと、粘着層１６と、第２のコレステリック液晶層１８ｌｄとをこの順に有する。
第１のλ／４板１４ａと直線偏光板１２との組み合わせは右円偏光板１５ｒａとして機能するように配置されており、第２のλ／４板１４ｂと直線偏光板１２との組み合わせは右円偏光板１５ｒｂとして機能するように配置されている。
【００５５】
第１のコレステリック液晶層１８ｌｃは、粘着層１６側から、赤色光の左円偏光を反射し、赤色光の右円偏光および他の波長域の光を透過する赤色左円偏光反射領域２０ｌＲからなる反射層１９ｌａ、赤色左円偏光反射領域２０ｌＲと、緑色光の左円偏光を反射し、緑色光の右円偏光および他の波長域の光を透過する緑色左円偏光反射領域２０ｌＧとを有する反射層１９ｌｂ、および、赤色左円偏光反射領域２０ｌＲと、青色光の左円偏光を反射し、青色光の右円偏光および他の波長域の光を透過する青色左円偏光反射領域２０ｌＢとを有する反射層１９ｌｃの３層が積層された構成を有する。
また、第２のコレステリック液晶層１８ｌｄは、粘着層１６側から、赤色左円偏光反射領域２０ｌＲと青色左円偏光反射領域２０ｌＢとを有する反射層１９ｌｃ、赤色左円偏光反射領域２０ｌＲと緑色左円偏光反射領域２０ｌＧとを有する反射層１９ｌｂ、および、赤色左円偏光反射領域２０ｌＲからなる反射層１９ｌａの３層が積層された構成を有する。
【００５６】
図１０に示す透過加飾フィルム１０ｆは、第１のコレステリック液晶層１８ｒｃと、粘着層１６と、第１のλ／４板１４ａと、直線偏光板１２と、第２のλ／４板１４ｂと、粘着層１６と、第２のコレステリック液晶層１８ｌｄとをこの順に有する。
第１のλ／４板１４ａと直線偏光板１２との組み合わせは左円偏光板１５ｌａとして機能するように配置されており、第２のλ／４板１４ｂと直線偏光板１２との組み合わせは右円偏光板１５ｒｂとして機能するように配置されている。
【００５７】
第１のコレステリック液晶層１８ｒｃは、粘着層１６側から、赤色右円偏光反射領域２０ｒＲからなる反射層１９ｒａ、赤色右円偏光反射領域２０ｒＲと、緑色右円偏光反射領域２０ｒＧとを有する反射層１９ｒｂ、および、赤色右円偏光反射領域２０ｒＲと、青色右円偏光反射領域２０ｒＢとを有する反射層１９ｒｃの３層が積層された構成を有する。
また、第２のコレステリック液晶層１８ｌｄは、粘着層１６側から、赤色左円偏光反射領域２０ｌＲと青色左円偏光反射領域２０ｌＢとを有する反射層１９ｌｃ、赤色左円偏光反射領域２０ｌＲと緑色左円偏光反射領域２０ｌＧとを有する反射層１９ｌｂ、および、赤色左円偏光反射領域２０ｌＲからなる反射層１９ｌａの３層が積層された構成を有する。
【００５８】
また、図８〜図１０等に示す例では、コレステリック液晶層の反射層は、赤色光（６２０ｎｍ〜７５０ｎｍの波長域の光）を選択反射波長とする反射領域、緑色光（４９５ｎｍ〜５７０ｎｍの波長域の光）を選択反射波長とする反射領域、および、青色光（４２０ｎｍ〜４９０ｎｍの波長域の光）を選択反射波長とする反射領域の少なくとも１つを有する構成としたが、これに限定はされず、他の波長域を選択反射波長とする反射領域を有していてもよい。
一例として、図１１に示すように、赤外線を選択反射波長とする反射領域を有していてもよい。なお、赤外線とは、７８０ｎｍを超え、１ｍｍ以下の波長領域の光であり、中でも、近赤外領域とは、７８０ｎｍを超え、２０００ｎｍ以下の波長領域の光である。
【００５９】
図１１に示す透過加飾フィルム１０ｇは、第１のコレステリック液晶層１８ｒｅと、粘着層１６と、第１のλ／４板１４ａと、直線偏光板１２と、第２のλ／４板１４ｂと、粘着層１６と、第２のコレステリック液晶層１８ｒｆとをこの順に有する。
第１のλ／４板１４ａと直線偏光板１２との組み合わせは左円偏光板１５ｌａとして機能するように配置されており、第２のλ／４板１４ｂと直線偏光板１２との組み合わせは左円偏光板１５ｌｂとして機能するように配置されている。
【００６０】
第１のコレステリック液晶層１８ｒｅは、粘着層１６側から、赤色右円偏光反射領域２０ｒＲと、赤外線の右円偏光を反射し、赤外線の左円偏光および他の波長域の光を透過する赤外線右円偏光反射領域２０ｒＩとを有する反射層１９ｒｄ、赤外線右円偏光反射領域２０ｒＩと緑色右円偏光反射領域２０ｒＧとを有する反射層１９ｒｅ、および、赤外線右円偏光反射領域２０ｒＩと青色右円偏光反射領域２０ｒＢとを有する反射層１９ｒｆの３層が積層された構成を有する。
また、第２のコレステリック液晶層１８ｒｆは、粘着層１６側から、赤外線右円偏光反射領域２０ｒＩと青色右円偏光反射領域２０ｒＢとを有する反射層１９ｒｆ、赤外線右円偏光反射領域２０ｒＩと緑色右円偏光反射領域２０ｒＧとを有する反射層１９ｒｅ、および、赤色右円偏光反射領域２０ｒＲと、赤外線右円偏光反射領域２０ｒＩとを有する反射層１９ｒｄの３層が積層された構成を有する。
赤外線を選択反射波長とする反射領域は可視光を透過するので、この部分は透明に視認される。
【００６１】
また、図１に示す例では、第１のコレステリック液晶層１８ｒａおよび第２のコレステリック液晶層１８ｒｂはいずれも、選択反射の異なる２以上の反射領域を有する構成としたが、これに限定はされず、第１のコレステリック液晶層１８ｒａおよび第２のコレステリック液晶層１８ｒｂの少なくとも一方が選択反射の異なる２以上の反射領域を有する構成としてもよい。
【００６２】
また、図１に示す例では、第１のコレステリック液晶層１８ｒａおよび第２のコレステリック液晶層１８ｒｂは、λ／４板上に全面的に形成される構成とし、第１のコレステリック液晶層１８ｒａおよび第２のコレステリック液晶層１８ｒｂそれぞれの反射領域の形成パターンを異なるものとすることで、透過加飾フィルム１０ａを、一方の面側から見た模様と、他方の面側から見た模様とが異なるものとする構成としたが、これに限定はされず、コレステリック液晶層がλ／４板の一部に形成される構成とすることで、透過加飾フィルムに模様を付与する構成としてもよい。
【００６３】
一例として、図１２に示す透過加飾フィルム１０ｈは、第１のコレステリック液晶層１８ｒｇと、粘着層１６と、第１のλ／４板１４ａと、直線偏光板１２と、第２のλ／４板１４ｂと、粘着層１６と、第２のコレステリック液晶層１８ｒｈとをこの順に有する。
図に示すように、第１のコレステリック液晶層１８ｒｇは、緑色右円偏光反射領域２０ｒＧからなり、第１のλ／４板１４ａの一部に、粘着層１６を介して積層されている。
また、第２のコレステリック液晶層１８ｒｈは、青色右円偏光反射領域２０ｒＢからなり、第２のλ／４板１４ｂの一部に、粘着層１６を介して積層されている。
第１のコレステリック液晶層１８ｒｇおよび第２のコレステリック液晶層１８ｒｈはそれぞれ、表示する画像に合わせて所望の形状に形成されている。
【００６４】
次に、上記のように構成された透過加飾フィルム１０ｈの作用について、図１３〜図１５を用いて説明する。なお、図１３においては、粘着層１６の図示は省略している。
図１３に示すように、第１のコレステリック液晶層１８ｒｇが形成された領域では、第１のコレステリック液晶層１８ｒｇ側から透過加飾フィルム１０ｈに入射した光のうち、第１のコレステリック液晶層１８ｒｇ（反射領域）の選択反射波長の右円偏光Ｌｒ１は、第１のコレステリック液晶層１８ｒｇで反射される。
一方、第１のコレステリック液晶層１８ｒｇ側から透過加飾フィルム１０ａに入射した光のうち、左円偏光Ｌｌ１は、第１のコレステリック液晶層１８ｒｇを透過し、第１のλ／４板１４ａに入射する。第１のコレステリック液晶層１８ｒｇを透過した左円偏光Ｌｌ１は、第１のλ／４板１４ａで直線偏光に変換され直線偏光板１２に入射する。直線偏光板１２は、第１のλ／４板１４ａで変換された直線偏光が透過するように、偏光軸を合わせて配置されているので、第１のλ／４板１４ａで変換された直線偏光は、直線偏光板１２を透過する。直線偏光板１２を透過した直線偏光は、第２のλ／４板１４ｂに入射し、左円偏光に変換される。第２のλ／４板１４ｂで変換された左円偏光は、第２のコレステリック液晶層１８ｒｈを透過する。
また、第１のコレステリック液晶層１８ｒｇが形成されていない領域では、無偏光の光が第１のλ／４板１４ａを透過し、直線偏光板１２に入射する。直線偏光板１２に入射した光は、直線偏光に変換されて第２のλ／４板１４ｂに入射する。第２のλ／４板１４ｂに入射した光は左円偏光に変換され透過する。
【００６５】
同様に、第２のコレステリック液晶層１８ｒｈが形成された領域では、第２のコレステリック液晶層１８ｒｈ側から透過加飾フィルム１０ｈに入射した光のうち、第２のコレステリック液晶層１８ｒｈ（反射領域）の選択反射波長の右円偏光Ｌｒ２は、第２のコレステリック液晶層１８ｒｈで反射される。
一方、第２のコレステリック液晶層１８ｒｈ側から透過加飾フィルム１０ｈに入射した光のうち、左円偏光Ｌｌ２は、第２のコレステリック液晶層１８ｒｈを透過し、第２のλ／４板１４ｂに入射する。第２のコレステリック液晶層１８ｒｈを透過した左円偏光Ｌｌ２は、第２のλ／４板１４ｂで直線偏光に変換され直線偏光板１２に入射する。直線偏光板１２は、第２のλ／４板１４ｂで変換された直線偏光が透過するように、偏光軸を合わせて配置されているので、第２のλ／４板１４ｂで変換された直線偏光は、直線偏光板１２を透過する。直線偏光板１２を透過した直線偏光は、第１のλ／４板１４ａに入射し、左円偏光に変換される。第１のλ／４板１４ａで変換された左円偏光は、第１のコレステリック液晶層１８ｒｇを透過する。
また、第２のコレステリック液晶層１８ｒｈが形成されていない領域では、無偏光の光が第２のλ／４板１４ｂを透過し、直線偏光板１２に入射する。直線偏光板１２に入射した光は、直線偏光に変換されて第１のλ／４板１４ａに入射する。第１のλ／４板１４ａに入射した光は左円偏光に変換され透過する。
【００６６】
従って、透過加飾フィルム１０ｈを第１のコレステリック液晶層１８ｒｇ側から観察した際には（図１３中、ａ方向から見た際には）、第２のコレステリック液晶層１８ｒｈ側から入射し透過する左円偏光、および、第１のコレステリック液晶層１８ｒｇが形成されていない領域を透過した左円偏光により、透過加飾フィルム１０ｈの向こう側（第２のコレステリック液晶層１８ｒｈ側）の光景が視認されるとともに、第１のコレステリック液晶層１８ｒｇが形成された領域で第１のコレステリック液晶層１８ｒｇの反射領域の選択反射波長の光が視認される。
すなわち、図１３中ａ方向から見た際には、第２のコレステリック液晶層１８ｒｈの形状に影響されることなく、第１のコレステリック液晶層１８ｒｇの反射領域の形状に応じた模様の画像が視認される（図１４）。
【００６７】
同様に、透過加飾フィルム１０ｈを第２のコレステリック液晶層１８ｒｈ側から観察した際には（図１３中、ｂ方向から見た際には）、第１のコレステリック液晶層１８ｒｇ側から入射し透過する左円偏光、および、第２のコレステリック液晶層１８ｒｈが形成されていない領域を透過した左円偏光により、透過加飾フィルム１０ｈの向こう側（第１のコレステリック液晶層１８ｒｇ側）の光景が視認されるとともに、第２のコレステリック液晶層１８ｒｈが形成された領域で第２のコレステリック液晶層１８ｒｈの反射領域の選択反射波長の光が視認される。
すなわち、図１３中ｂ方向から見た際には、第１のコレステリック液晶層１８ｒｇの形状に影響されることなく、第２のコレステリック液晶層１８ｒｈの反射領域の形状に応じた模様の画像が視認される（図１５）。
【００６８】
従って、透過加飾フィルム１０ｈは、透明性を有していながら、一方の面側（ａ方向）から見た画像の模様と、他方の面側（ｂ方向）から見た画像の模様とが異なるものとすることができる。
【００６９】
ここで、図１２に示す例では、第１のコレステリック液晶層１８ｒｇおよび第２のコレステリック液晶層１８ｒｈはそれぞれ、右円偏光を反射する構成としたがこれに限定はされない。
図１６に示す透過加飾フィルム１０ｉは、第１のコレステリック液晶層１８ｌｇと、粘着層１６と、第１のλ／４板１４ａと、直線偏光板１２と、第２のλ／４板１４ｂと、粘着層１６と、第２のコレステリック液晶層１８ｌｈとをこの順に有する。
【００７０】
図に示すように、第１のコレステリック液晶層１８ｌｇは、緑色左円偏光反射領域２０ｌＧからなり、第１のλ／４板１４ａの一部に、粘着層１６を介して積層されている。
また、第２のコレステリック液晶層１８ｌｈは、青色左円偏光反射領域２０ｌＢからなり、第２のλ／４板１４ｂの一部に、粘着層１６を介して積層されている。
第１のコレステリック液晶層１８ｌｇおよび第２のコレステリック液晶層１８ｌｈはそれぞれ、表示する画像に合わせて所望の形状に形成されている。
【００７１】
また、透過加飾フィルム１０ｉにおいて、直線偏光板１２と第１のλ／４板１４ａとの組み合わせは、第１のλ／４板１４ａ側から入射した光のうち、右円偏光を直線偏光にして透過する右円偏光板（図１６中、第１の右円偏光板１５ｒａ）として機能するように、遅相軸および偏光軸を合わせて配置される。また、直線偏光板１２と第２のλ／４板１４ｂとの組み合わせは、第２のλ／４板１４ｂ側から入射した光のうち、右円偏光を直線偏光にして透過する右円偏光板（図１６中、第２の右円偏光板１５ｒｂ）として機能するように、遅相軸および偏光軸を合わせて配置される。
【００７２】
このように、第１のコレステリック液晶層１８ｌｇおよび第２のコレステリック液晶層１８ｌｈが選択反射波長の左円偏光を反射する構成とした場合も、透過加飾フィルム１０ｉは、透明性を有していながら、一方の面側から見た画像の模様と、他方の面側から見た画像の模様とが異なるものとすることができる。
【００７３】
また、図１７に示す透過加飾フィルム１０ｊは、第１のコレステリック液晶層１８ｒｇと、粘着層１６と、第１のλ／４板１４ａと、直線偏光板１２と、第２のλ／４板１４ｂと、粘着層１６と、第２のコレステリック液晶層１８ｌｈとをこの順に有する。
【００７４】
図に示すように、第１のコレステリック液晶層１８ｒｇは、緑色右円偏光反射領域２０ｒＧからなり、第１のλ／４板１４ａの一部に、粘着層１６を介して積層されている。
また、第２のコレステリック液晶層１８ｌｈは、青色左円偏光反射領域２０ｌＢからなり、第２のλ／４板１４ｂの一部に、粘着層１６を介して積層されている。
第１のコレステリック液晶層１８ｒｇおよび第２のコレステリック液晶層１８ｌｈはそれぞれ、表示する画像に合わせて所望の形状に形成されている。
【００７５】
また、透過加飾フィルム１０ｊにおいて、直線偏光板１２と第１のλ／４板１４ａとの組み合わせは、第１のλ／４板１４ａ側から入射した光のうち、左円偏光を直線偏光にして透過する左円偏光板（図１７中、第１の左円偏光板１５ｌａ）として機能するように、遅相軸および偏光軸を合わせて配置される。また、直線偏光板１２と第２のλ／４板１４ｂとの組み合わせは、第２のλ／４板１４ｂ側から入射した光のうち、右円偏光を直線偏光にして透過する右円偏光板（図１７中、第２の右円偏光板１５ｒｂ）として機能するように、遅相軸および偏光軸を合わせて配置される。
【００７６】
このように、第１のコレステリック液晶層１８ｒｇが反射する光の偏光方向と、第２のコレステリック液晶層１８ｌｈが反射する光の偏光方向とを異なるものとした場合であっても、透過加飾フィルム１０ｊは、透明性を有していながら、一方の面側から見た画像の模様と、他方の面側から見た画像の模様とが異なるものとすることができる。
【００７７】
また、図１２に示す透過加飾フィルム１０ｈにおいては、第１のコレステリック液晶層１８ｒｇおよび第２のコレステリック液晶層１８ｒｈはそれぞれ、１層としたがこれに限定はされない。
図１８に本発明の透過加飾フィルムの他の一例を示す。
図１８に示す透過加飾フィルム１０ｋは、第１のコレステリック液晶層１８ｒｉと、粘着層１６と、第１のλ／４板１４ａと、直線偏光板１２と、第２のλ／４板１４ｂと、粘着層１６と、第２のコレステリック液晶層１８ｒｊとをこの順に有する。
第１のλ／４板１４ａと直線偏光板１２との組み合わせは左円偏光板１５ｌａとして機能するように配置されており、第２のλ／４板１４ｂと直線偏光板１２との組み合わせは左円偏光板１５ｌｂとして機能するように配置されている。
【００７８】
第１のコレステリック液晶層１８ｒｉは、粘着層１６側から、緑色右円偏光反射領域２０ｒＧ、赤色右円偏光反射領域２０ｒＲ、および、青色右円偏光反射領域２０ｒＢの３層が積層された構成を有する。
また、第２のコレステリック液晶層１８ｒｊは、粘着層１６側から、緑色右円偏光反射領域２０ｒＧ、赤色右円偏光反射領域２０ｒＲ、および、青色右円偏光反射領域２０ｒＢの３層が積層された構成を有する。
【００７９】
このように、第１のコレステリック液晶層および第２のコレステリック液晶層を、選択反射波長の異なる反射領域を２層以上積層した構成とすることで、白色光および選択反射波長以外の色を視認できるようにすることができる。
【００８０】
また、図１２に示す例では、コレステリック液晶層は、粘着層を介してλ／４板に積層される構成としたが、これに限定はされず、コレステリック液晶層がλ／４板に積層された表層フィルム上に形成される構成であってもよい。
図１９〜図２１に本発明の透過加飾フィルムの他の一例を示す。
【００８１】
図１９に示す透過加飾フィルム１０ｌは、第１のコレステリック液晶層１８ｒｇと、表層フィルム２２と、粘着層１６と、第１のλ／４板１４ａと、直線偏光板１２と、第２のλ／４板１４ｂと、粘着層１６と、表層フィルム２２と、第２のコレステリック液晶層１８ｒｈとをこの順に有する。
図に示すように、第１のコレステリック液晶層１８ｒｇは、緑色右円偏光反射領域２０ｒＧからなり、第１のλ／４板１４ａに積層された表層フィルム２２の一部に積層されている。
また、第２のコレステリック液晶層１８ｒｈは、青色右円偏光反射領域２０ｒＢからなり、第２のλ／４板１４ｂに積層された表層フィルム２２の一部に積層されている。
【００８２】
また、透過加飾フィルム１０ｌにおいて、直線偏光板１２と第１のλ／４板１４ａとの組み合わせは、第１のλ／４板１４ａ側から入射した光のうち、左円偏光を直線偏光にして透過する左円偏光板（図１９中、第１の左円偏光板１５ｌａ）として機能するように、遅相軸および偏光軸を合わせて配置される。また、直線偏光板１２と第２のλ／４板１４ｂとの組み合わせは、第２のλ／４板１４ｂ側から入射した光のうち、左円偏光を直線偏光にして透過する左円偏光板（図１９中、第２の左円偏光板１５ｌｂ）として機能するように、遅相軸および偏光軸を合わせて配置される。
【００８３】
ここで、表層フィルム２２としては、ＰＥＴ（ポリエチレンテレフタレート）フィルム、ＴＡＣ（セルローストリアセテート）フィルム、アクリレート系のハードコート材料などが挙げられるが、特にレターデーション（Ｒｅ）が０に近いフィルムを用いるのが好ましい。具体的には、ＴＡＣフィルム、アクリル系フイルム等の樹脂フィルム、ガラスフィルムが利用可能であり、中でも、ＴＡＣフィルムが好適である。
【００８４】
図２０に示す透過加飾フィルム１０ｍは、第１のコレステリック液晶層１８ｌｇと、表層フィルム２２と、粘着層１６と、第１のλ／４板１４ａと、直線偏光板１２と、第２のλ／４板１４ｂと、粘着層１６と、表層フィルム２２と、第２のコレステリック液晶層１８ｌｈとをこの順に有する。
図に示すように、第１のコレステリック液晶層１８ｌｇは、緑色左円偏光反射領域２０ｌＧからなり、第１のλ／４板１４ａに積層された表層フィルム２２の一部に積層されている。
また、第２のコレステリック液晶層１８ｌｈは、青色左円偏光反射領域２０ｌＢからなり、第２のλ／４板１４ｂに積層された表層フィルム２２の一部に積層されている。
【００８５】
また、透過加飾フィルム１０ｍにおいて、直線偏光板１２と第１のλ／４板１４ａとの組み合わせは、第１のλ／４板１４ａ側から入射した光のうち、右円偏光を直線偏光にして透過する右円偏光板（図２０中、第１の右円偏光板１５ｒａ）として機能するように、遅相軸および偏光軸を合わせて配置される。また、直線偏光板１２と第２のλ／４板１４ｂとの組み合わせは、第２のλ／４板１４ｂ側から入射した光のうち、右円偏光を直線偏光にして透過する右円偏光板（図２０中、第２の右円偏光板１５ｒｂ）として機能するように、遅相軸および偏光軸を合わせて配置される。
【００８６】
図２１に示す透過加飾フィルム１０ｎは、第１のコレステリック液晶層１８ｒｇと、表層フィルム２２と、粘着層１６と、第１のλ／４板１４ａと、直線偏光板１２と、第２のλ／４板１４ｂと、粘着層１６と、表層フィルム２２と、第２のコレステリック液晶層１８ｌｈとをこの順に有する。
図に示すように、第１のコレステリック液晶層１８ｒｇは、緑色右円偏光反射領域２０ｒＧからなり、第１のλ／４板１４ａに積層された表層フィルム２２の一部に積層されている。
また、第２のコレステリック液晶層１８ｌｈは、青色左円偏光反射領域２０ｌＢからなり、第２のλ／４板１４ｂに積層された表層フィルム２２の一部に積層されている。
【００８７】
また、透過加飾フィルム１０ｎにおいて、直線偏光板１２と第１のλ／４板１４ａとの組み合わせは、第１のλ／４板１４ａ側から入射した光のうち、左円偏光を直線偏光にして透過する左円偏光板（図２１中、第１の左円偏光板１５ｌａ）として機能するように、遅相軸および偏光軸を合わせて配置される。また、直線偏光板１２と第２のλ／４板１４ｂとの組み合わせは、第２のλ／４板１４ｂ側から入射した光のうち、右円偏光を直線偏光にして透過する右円偏光板（図２１中、第２の右円偏光板１５ｒｂ）として機能するように、遅相軸および偏光軸を合わせて配置される。
【００８８】
図１９〜図２１のように、コレステリック液晶層をλ／４板に積層された表層フィルム上に積層する構成とした場合も、透過加飾フィルムは、透明性を有していながら、一方の面側から見た画像の模様と、他方の面側から見た画像の模様とが異なるものとすることができる。
【００８９】
また、図２２に示す透過加飾フィルム１０ｏ、および、図２３に示す透過加飾フィルム１０ｐのように、一方のコレステリック液晶層は選択反射波長の異なる２以上の反射領域を有する層とし、他方のコレステリック液晶層はλ／４板の一部に形成される構成としてもよい。
【００９０】
図２２に示す透過加飾フィルム１０ｏは、第１のコレステリック液晶層１８ｒａと、粘着層１６と、第１のλ／４板１４ａと、直線偏光板１２と、第２のλ／４板１４ｂと、粘着層１６と、表層フィルム２２と、第２のコレステリック液晶層１８ｒｈとをこの順に有する。
図に示すように、第１のコレステリック液晶層１８ｒａは、赤色右円偏光反射領域２０ｒＲと緑色右円偏光反射領域２０ｒＧとが所望のパターンで形成されている。
また、第２のコレステリック液晶層１８ｒｈは、青色右円偏光反射領域２０ｒＢからなり、表層フィルム２２の一部に積層されている。
【００９１】
また、透過加飾フィルム１０ｏにおいて、直線偏光板１２と第１のλ／４板１４ａとの組み合わせは、第１のλ／４板１４ａ側から入射した光のうち、左円偏光を直線偏光にして透過する左円偏光板（図２２中、第１の左円偏光板１５ｌａ）として機能するように、遅相軸および偏光軸を合わせて配置される。また、直線偏光板１２と第２のλ／４板１４ｂとの組み合わせは、第２のλ／４板１４ｂ側から入射した光のうち、左円偏光を直線偏光にして透過する左円偏光板（図２２中、第２の左円偏光板１５ｌｂ）として機能するように、遅相軸および偏光軸を合わせて配置される。
【００９２】
図２３に示す透過加飾フィルム１０ｐは、第１のコレステリック液晶層１８ｒａと、粘着層１６と、第１のλ／４板１４ａと、直線偏光板１２と、第２のλ／４板１４ｂと、粘着層１６と、第２のコレステリック液晶層１８ｒｈとをこの順に有する。
図に示すように、第１のコレステリック液晶層１８ｒａは、赤色右円偏光反射領域２０ｒＲと緑色右円偏光反射領域２０ｒＧとが所望のパターンで形成されている。
また、第２のコレステリック液晶層１８ｒｈは、青色右円偏光反射領域２０ｒＢからなり、粘着層１６を介して第２のλ／４板１４ｂの一部に積層されている。
【００９３】
また、透過加飾フィルム１０ｐにおいて、直線偏光板１２と第１のλ／４板１４ａとの組み合わせは、第１のλ／４板１４ａ側から入射した光のうち、左円偏光を直線偏光にして透過する左円偏光板（図２３中、第１の左円偏光板１５ｌａ）として機能するように、遅相軸および偏光軸を合わせて配置される。また、直線偏光板１２と第２のλ／４板１４ｂとの組み合わせは、第２のλ／４板１４ｂ側から入射した光のうち、左円偏光を直線偏光にして透過する左円偏光板（図２３中、第２の左円偏光板１５ｌｂ）として機能するように、遅相軸および偏光軸を合わせて配置される。
【００９４】
このように、一方のコレステリック液晶層は選択反射波長の異なる２以上の反射領域を有する層とし、他方のコレステリック液晶層はλ／４板の一部に形成される構成とした場合も、透過加飾フィルムは、透明性を有していながら、一方の面側から見た画像の模様と、他方の面側から見た画像の模様とが異なるものとすることができる。
【００９５】
また、本発明の透過加飾フィルムは、図２４に示す透過加飾フィルム１０ｑのように、コレステリック液晶層の上に表面保護層を積層した構成としてもよい。
図２４に示す透過加飾フィルム１０ｑは、表面保護層２６と、第１のコレステリック液晶層１８ｒａと、粘着層１６と、第１のλ／４板１４ａと、直線偏光板１２と、第２のλ／４板１４ｂと、粘着層１６と、第２のコレステリック液晶層１８ｒｂと、表面保護層２６とをこの順に有する。
なお、透過加飾フィルム１０ｑは、コレステリック液晶層の上に表面保護層を有する以外は、図１に示す透過加飾フィルム１０ａと同様の構成を有する。
【００９６】
表面保護層２６としては限定はなく、各種の積層フィルムで用いられる従来公知の表面保護層が適宜利用可能である。
例えば、後述する透過加飾フィルムの作製方法において、コレステリック液晶層を形成する際の仮支持体として用いられる基材フィルムを表面保護層として用いてもよい。すなわち、仮支持体である基材フィルム上にコレステリック液晶層を形成した後、コレステリック液晶層を基材フィルムから剥離せずに、基材フィルムとともにコレステリック液晶層をλ／４板上に積層して、仮支持体として用いた基材フィルムを、透過加飾フィルムの表面保護層として用いてもよい。
表面保護層として用いられる基材フィルムとしては、ＰＥＴフィルム、ＴＡＣフィルム、アクリル系樹脂フィルム等が挙げられる。
【００９７】
なお、図２４に示す例は、図１に示す透過加飾フィルム１０ａのコレステリック液晶層上に表面保護層を積層した構成であるが、これに限定はされず、上述した透過加飾フィルム１０ｂ〜１０ｐそれぞれのコレステリック液晶層上に表面保護層を積層した構成としてもよい。
【００９８】
また、本発明の透過加飾フィルムは、図２５に示す透過加飾フィルム１０ｒのように、コレステリック液晶層の上に散乱層を積層した構成としてもよい。
図２５に示す透過加飾フィルム１０ｒは、表面保護層２６と、散乱層２８と、第１のコレステリック液晶層１８ｒａと、粘着層１６と、第１のλ／４板１４ａと、直線偏光板１２と、第２のλ／４板１４ｂと、粘着層１６と、第２のコレステリック液晶層１８ｒｂと、散乱層２８と、表面保護層２６とをこの順に有する。
なお、透過加飾フィルム１０ｒは、コレステリック液晶層と表面保護層との間に散乱層を有する以外は、図２４に示す透過加飾フィルム１０ｑと同様の構成を有する。
【００９９】
コレステリック液晶層上に散乱層を積層した構成とすることで、視野角を広くすることができる。散乱層のヘイズ値は限定されないが、光の拡散性がより優れる点で、３０以下が好ましく、１５以下がより好ましい。
散乱層２８としては限定はなく、各種の積層フィルムで用いられる従来公知の散乱層が適宜利用可能である。例えば、散乱層の材料としては、アクリル、アルミナやシリカ粒子などを分散させた層等が挙げられる。
また、散乱層に代えてコレステリック液晶層の配向を調整する層を設けて、コレステリック液晶層に配向欠陥をもたせて、コレステリック液晶層が拡散性を有する構成としてもよい。
【０１００】
また、図１２に示す透過加飾フィルム１０ｈのように、コレステリック液晶層がλ／４板の一部に形成される構成として、透過加飾フィルムに模様を付与する構成とする場合には、図２６に示す透過加飾フィルム１０ｓのように、λ／４板の一部に積層されるコレステリック液晶層の側面、ならびに、λ／４板の、コレステリック液晶層が形成されない表面を覆う充填層を有する構成としてもよい。
【０１０１】
図２６に示す透過加飾フィルム１０ｓは、表面保護層２６と、第１のコレステリック液晶層１８ｒｇと、充填層３０ａと、粘着層１６と、第１のλ／４板１４ａと、直線偏光板１２と、第２のλ／４板１４ｂと、粘着層１６と、第２のコレステリック液晶層１８ｒｈと、充填層３０ｂと、表面保護層２６とを有する。
なお、透過加飾フィルム１０ｓは、充填層３０ａおよび充填層３０ｂと表面保護層２６とを有する以外は、図１２に示す透過加飾フィルム１０ｈと同様の構成を有する。また、表面保護層２６は、図２４に示す表面保護層２６と同様の構成を有する。
【０１０２】
図２６に示すように、充填層３０ａは、第１のλ／４板１４ａの、第１のコレステリック液晶層１８ｒｇが形成されていない部分に、第１のコレステリック液晶層１８ｒｇと略同等の厚みで形成されている。すなわち、充填層３０ａと第１のコレステリック液晶層１８ｒｇとは、略面一に形成されている。これにより、充填層３０ａは第１のコレステリック液晶層１８ｒｇの側面、および、第１のλ／４板１４ａの表面（第１のコレステリック液晶層１８ｒｇが形成されていない表面）を覆っている。
同様に、充填層３０ｂは、第２のλ／４板１４ｂの、第２のコレステリック液晶層１８ｒｈが形成されていない部分に、第２のコレステリック液晶層１８ｒｈと略同等の厚みで形成されている。すなわち、充填層３０ｂと第２のコレステリック液晶層１８ｒｈとは、略面一に形成されている。これにより、充填層３０ｂは第２のコレステリック液晶層１８ｒｈの側面、および、第２のλ／４板１４ｂの表面（第２のコレステリック液晶層１８ｒｈが形成されていない表面）を覆っている。
【０１０３】
コレステリック液晶層がλ／４板の一部に形成される構成の場合には、コレステリック液晶層が形成された領域と形成されない領域とでλ／４板との屈折率差が異なるため、すなわち、λ／４板とコレステリック液晶層との屈折率差と、λ／４板と空気との屈折率差が異なるため、より強い光があったった場合などに、裏面側のコレステリック液晶層で形成した模様が表面側からが視認されるおそれがある。
これに対して、コレステリック液晶層の側面、および、λ／４板の表面を覆う充填層を有することで、コレステリック液晶層が形成された領域と形成されない領域とでλ／４板との屈折率差の差異が少なくなるため、すなわち、λ／４板とコレステリック液晶層との屈折率差と、λ／４板と充填層との屈折率差が近くなるため、より強い光があたった場合などでも、裏面側のコレステリック液晶層で形成した模様が表面側からが視認されることを抑制できる。
【０１０４】
充填層３０ａおよび充填層３０ｂの形成材料は、透明性を有する樹脂が適宜利用可能である。
具体的には、ＰＥＴ、ＴＡＣ、アクリル系樹脂、ポリカーボネート、ポリエステル、シクロオレフィン系ポリマー、無機系材料あるいは、光学粘着シート等が利用可能である。特にレターデーション（Ｒｅ）が０に近い材料を用いるのが好ましく、ＴＡＣ、アクリル系樹脂が好適である。
【０１０５】
また、充填層の形成方法には限定はない。例えば、充填層の形成材料からなるフィルムを、コレステリック液晶層の形状に応じて切り抜いて粘着剤等でλ／４板上に貼り合わせる方法で形成すればよい。あるいは、充填層の形成材料となる塗布液を調製し、λ／４板上に塗布して硬化させる方法で形成してもよい。
【０１０６】
ここで、図２６に示す例では、充填層をコレステリック液晶層と略同じ厚さとし、表面が面一になるように形成する構成としたが、これに限定はされず、図２７に示す透過加飾フィルム１０ｔのように、充填層の厚みをコレステリック液晶層の厚みよりも厚くして、充填層でコレステリック液晶層を包埋する構成としてもよい。
【０１０７】
図２７に示す透過加飾フィルム１０ｔは、充填層３０ａと、第１のコレステリック液晶層１８ｒｇと、粘着層１６と、第１のλ／４板１４ａと、直線偏光板１２と、第２のλ／４板１４ｂと、粘着層１６と、第２のコレステリック液晶層１８ｒｈと、充填層３０ｂとを有する。
なお、透過加飾フィルム１０ｔは、充填層３０ａおよび充填層３０ｂを有する以外は、図１２に示す透過加飾フィルム１０ｈと同様の構成を有する。
【０１０８】
図２７に示すように、充填層３０ａは、第１のλ／４板１４ａ、および、第１のコレステリック液晶層１８ｒｇを包埋するように、第１のコレステリック液晶層１８ｒｇよりも厚く形成されている。これにより、充填層３０ａは第１のコレステリック液晶層１８ｒｇの側面、および、第１のλ／４板１４ａの表面（第１のコレステリック液晶層１８ｒｇが形成されていない表面）を覆って形成されている。
同様に、充填層３０ｂは、第２のλ／４板１４ｂ、および、第２のコレステリック液晶層１８ｒｈを包埋するように、第２のコレステリック液晶層１８ｒｈよりも厚く形成されている。これにより、充填層３０ｂは第２のコレステリック液晶層１８ｒｈの側面、および、第２のλ／４板１４ｂの表面（第２のコレステリック液晶層１８ｒｈが形成されていない表面）を覆って形成されている。
【０１０９】
このように、充填層の厚みをコレステリック液晶層よりも厚くして、コレステリック液晶層の側面、および、λ／４板の表面を覆う構成とすることでも、コレステリック液晶層が形成された領域と形成されない領域とでλ／４板との屈折率差の差異が少なくして、より強い光があたった場合などでも、裏面側のコレステリック液晶層で形成した模様が表面側からが視認されることを抑制できる。
【０１１０】
（コレステリック液晶層）
次に、コレステリック液晶層（反射領域）について説明する。
コレステリック液晶層とは、コレステリック液晶相を含む層のことを言う。コレステリック液晶層はコレステリック液晶相を固定してなる層であることが好ましいが、これに限定されない。静止画を表示させる場合にはコレステリック液晶相を固定してなる層であることが好ましく、動画を表示させる場合は固定させない方が好ましい。
コレステリック液晶相を固定した構造は、コレステリック液晶相となっている液晶化合物の配向が保持されている構造であればよく、典型的には、重合性液晶化合物をコレステリック液晶相の配向状態としたうえで、紫外線照射、加熱等によって重合、硬化し、流動性が無い層を形成して、同時に、また外場や外力によって配向形態に変化を生じさせることない状態に変化した構造であればよい。なお、コレステリック液晶相を固定した構造においては、コレステリック液晶相の光学的性質が保持されていれば十分であり、液晶化合物はもはや液晶性を示していなくてもよい。例えば、重合性液晶化合物は、硬化反応により高分子量化して、もはや液晶性を失っていてもよい。
【０１１１】
コレステリック液晶層の形成に用いる材料としては、液晶化合物を含む液晶組成物などが挙げられる。液晶化合物は重合性液晶化合物であることが好ましい。
重合性液晶化合物を含む液晶組成物はさらに界面活性剤、キラル剤、重合開始剤等を含んでいてもよい。
【０１１２】
−−重合性液晶化合物−−
重合性液晶化合物は、棒状液晶化合物であっても、円盤状液晶化合物であってもよいが、棒状液晶化合物であることが好ましい。
コレステリック液晶層を形成する棒状の重合性液晶化合物の例としては、棒状ネマチック液晶化合物が挙げられる。棒状ネマチック液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。低分子液晶化合物だけではなく、高分子液晶化合物も用いることができる。
【０１１３】
重合性液晶化合物は、重合性基を液晶化合物に導入することで得られる。重合性基の例には、不飽和重合性基、エポキシ基、およびアジリジニル基が含まれ、不飽和重合性基が好ましく、エチレン性不飽和重合性基が特に好ましい。重合性基は種々の方法で、液晶化合物の分子中に導入できる。重合性液晶化合物が有する重合性基の個数は、好ましくは１〜６個、より好ましくは１〜３個である。重合性液晶化合物の例は、Ｍａｋｒｏｍｏｌ．Ｃｈｅｍ．，１９０巻、２２５５頁（１９８９年）、Ａｄｖａｎｃｅｄ  Ｍａｔｅｒｉａｌｓ  ５巻、１０７頁（１９９３年）、米国特許第４６８３３２７号明細書、同５６２２６４８号明細書、同５７７０１０７号明細書、国際公開ＷＯ９５／２２５８６号公報、同９５／２４４５５号公報、同９７／００６００号公報、同９８／２３５８０号公報、同９８／５２９０５号公報、特開平１−２７２５５１号公報、同６−１６６１６号公報、同７−１１０４６９号公報、同１１−８００８１号公報、および特開２００１−３２８９７３号公報などに記載の化合物が含まれる。２種類以上の重合性液晶化合物を併用してもよい。２種類以上の重合性液晶化合物を併用すると、配向温度を低下させることができる。
【０１１４】
重合性液晶化合物の具体例としては、下記式（１）〜（１１）に示す化合物が挙げられる。
【０１１５】
【化１】
0006705908.tif 000002
【０１１６】
【化２】
0006705908.tif 000003
［化合物（１１）において、Ｘ1は２〜５(整数）である。］
【０１１７】
また、上記以外の重合性液晶化合物としては、特開昭５７−１６５４８０号公報に開示されているようなコレステリック相を有する環式オルガノポリシロキサン化合物等を用いることができる。さらに、前述の高分子液晶化合物としては、液晶を呈するメソゲン基を主鎖、側鎖、あるいは主鎖および側鎖の両方の位置に導入した高分子、コレステリル基を側鎖に導入した高分子コレステリック液晶、特開平９−１３３８１０号公報に開示されているような液晶性高分子、特開平１１−２９３２５２号公報に開示されているような液晶性高分子等を用いることができる。
【０１１８】
また、液晶組成物中の重合性液晶化合物の添加量は、液晶組成物の固形分質量（溶媒を除いた質量）に対して、７５〜９９．９質量％であることが好ましく、８０〜９９質量％であることがより好ましく、８５〜９０質量％であることが特に好ましい。
【０１１９】
−−キラル剤（光学活性化合物）−−
キラル剤はコレステリック液晶相の螺旋構造を誘起する機能を有する。キラル化合物は、化合物によって誘起する螺旋の捩れ方向または螺旋ピッチが異なるため、目的に応じて選択すればよい。
キラル剤としては、特に制限はなく、公知の化合物（例えば、液晶デバイスハンドブック、第３章４−３項、ＴＮ（twisted nematic）、ＳＴＮ（Super-twisted nematic）用カイラル剤、１９９頁、日本学術振興会第１４２委員会編、１９８９に記載）、イソソルビド、イソマンニド誘導体を用いることができる。
キラル剤は、一般に不斉炭素原子を含むが、不斉炭素原子を含まない軸性不斉化合物あるいは面性不斉化合物もキラル剤として用いることができる。軸性不斉化合物または面性不斉化合物の例には、ビナフチル、ヘリセン、パラシクロファンおよびこれらの誘導体が含まれる。キラル剤は、重合性基を有していてもよい。キラル剤と液晶化合物とがいずれも重合性基を有する場合は、重合性キラル剤と重合性液晶化合物との重合反応により、重合性液晶化合物から誘導される繰り返し単位と、キラル剤から誘導される繰り返し単位とを有するポリマーを形成することができる。この態様では、重合性キラル剤が有する重合性基は、重合性液晶化合物が有する重合性基と、同種の基であることが好ましい。従って、キラル剤の重合性基も、不飽和重合性基、エポキシ基またはアジリジニル基であることが好ましく、不飽和重合性基であることがさらに好ましく、エチレン性不飽和重合性基であることが特に好ましい。
また、キラル剤は、液晶化合物であってもよい。
【０１２０】
なお、後述するように、コレステリック液晶層を製造する際に、光照射によってコレステリック液晶相の螺旋ピッチの大きさを制御する場合、光に感応しコレステリック液晶相の螺旋ピッチを変化させ得るキラル剤（以後、感光性キラル剤とも称する）を用いることが好ましい。
感光性キラル剤とは、光を吸収することにより構造が変化し、コレステリック液晶相の螺旋ピッチを変化させ得る化合物である。このような化合物としては、光異性化反応、光二量化反応、および、光分解反応の少なくとも１つを起こす化合物が好ましい。
光異性化反応を起こす化合物とは、光の作用で立体異性化または構造異性化を起こす化合物をいう。光異性化化合物としては、例えば、アゾベンゼン化合物、および、スピロピラン化合物などが挙げられる。
また、光二量化反応を起こす化合物とは、光の照射によって、二つの基の間に付加反応を起こして環化する化合物をいう。光二量化化合物としては、例えば、桂皮酸誘導体、クマリン誘導体、カルコン誘導体、および、ベンゾフェノン誘導体などが挙げられる。
【０１２１】
上記感光性キラル剤としては、以下の一般式（Ｉ）で表されるキラル剤が好ましく挙げられる。このキラル剤は、光照射時の光量に応じてコレステリック液晶相の螺旋ピッチ（捻れ力、螺旋の捻れ角）などの配向構造を変化させ得る。
【０１２２】
【化３】
0006705908.tif 000004
【０１２３】
一般式（Ｉ）中、Ａｒ1とＡｒ2は、アリール基または複素芳香環基を表す。
Ａｒ1とＡｒ2で表されるアリール基は、置換基を有していてもよく、総炭素数６〜４０が好ましく、総炭素数６〜３０がより好ましい。置換基としては、例えば、ハロゲン原子、アルキル基、アルケニル基、アルキニル基、アルコキシ基、ヒドロキシル基、アシル基、アルコキシカルボニル基、アリールオキシカルボニル基、アシルオキシ基、カルボキシル基、シアノ基、または、複素環基が好ましく、ハロゲン原子、アルキル基、アルケニル基、アルコキシ基、ヒドロキシル基、アシルオキシ基、アルコキシカルボニル基、または、アリールオキシカルボニル基がより好ましい。
【０１２４】
このようなアリール基のうち、下記一般式（III）または（IV）式で表されるアリール基が好ましい。
【０１２５】
【化４】
0006705908.tif 000005
【０１２６】
一般式（III）中のＲ1および一般式（IV）中のＲ2は、それぞれ独立に、水素原子、ハロゲン原子、アルキル基、アルケニル基、アルキニル基、アリール基、複素環基、アルコキシ基、ヒドロキシル基、アシル基、アルコキシカルボニル基、アリールオキシカルボニル基、アシルオキシ基、カルボキシル基、または、シアノ基を表す。なかでも、水素原子、ハロゲン原子、アルキル基、アルケニル基、アリール基、アルコキシ基、ヒドロキシル基、アルコキシカルボニル基、アリールオキシカルボニル基、または、アシルオキシ基が好ましく、アルコキシ基、ヒドロキシル基、または、アシルオキシ基がより好ましい。
一般式（III）中のＬ1および一般式（IV）中のＬ2は、それぞれ独立に、ハロゲン原子、アルキル基、アルコキシ基、または、ヒドロキシル基を表し、炭素数１〜１０のアルコキシ基、または、ヒドロキシル基が好ましい。
ｌは０、１〜４の整数を表し、０、１が好ましい。ｍは０、１〜６の整数を表し、０、１が好ましい。ｌ、ｍが２以上のときは、Ｌ1とＬ2は互いに異なる基を表してもよい。
【０１２７】
Ａｒ1とＡｒ2で表される複素芳香環基は、置換基を有していてもよく、総炭素数４〜４０が好ましく、総炭素数４〜３０がより好ましい。置換基としては、例えば、ハロゲン原子、アルキル基、アルケニル基、アルキニル基、アリール基、アルコキシ基、ヒドロキシル基、アシル基、アルコキシカルボニル基、アリールオキシカルボニル基、アシルオキシ基、または、シアノ基が好ましく、ハロゲン原子、アルキル基、アルケニル基、アリール基、アルコキシ基、または、アシルオキシ基がより好ましい。
複素芳香環基としては、ピリジル基、ピリミジニル基、フリル基、および、ベンゾフラニル基などが挙げられ、この中でも、ピリジル基、または、ピリミジニル基が好ましい。
【０１２８】
液晶組成物における、キラル剤の含有量は、重合性液晶性化合物量の０．０１モル％〜２００モル％が好ましく、１モル％〜３０モル％がより好ましい。
【０１２９】
−−重合開始剤−−
液晶組成物が重合性化合物を含む場合は、重合開始剤を含有していることが好ましい。紫外線照射により重合反応を進行させる態様では、使用する重合開始剤は、紫外線照射によって重合反応を開始可能な光重合開始剤であることが好ましい。光重合開始剤の例には、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジンおよびフェナジン化合物（特開昭６０−１０５６６７号公報、米国特許第４２３９８５０号明細書記載）およびオキサジアゾール化合物（米国特許第４２１２９７０号明細書記載）等が挙げられる。
液晶組成物中の光重合開始剤の含有量は、重合性液晶化合物の含有量に対して０．１〜２０質量％であることが好ましく、０．５質量％〜１２質量％であることがさらに好ましい。
【０１３０】
−−架橋剤−−
液晶組成物は、硬化後の膜強度向上、耐久性向上のため、任意に架橋剤を含有していてもよい。架橋剤としては、紫外線、熱、湿気等で硬化するものが好適に使用できる。
架橋剤としては、特に制限はなく、目的に応じて適宜選択することができ、例えばトリメチロールプロパントリ（メタ）アクリレート、ペンタエリスリトールトリ（メタ）アクリレート等の多官能アクリレート化合物；グリシジル（メタ）アクリレート、エチレングリコールジグリシジルエーテル等のエポキシ化合物；２，２−ビスヒドロキシメチルブタノール−トリス［３−（１−アジリジニル）プロピオネート］、４，４−ビス（エチレンイミノカルボニルアミノ）ジフェニルメタン等のアジリジン化合物；ヘキサメチレンジイソシアネート、ビウレット型イソシアネート等のイソシアネート化合物；オキサゾリン基を側鎖に有するポリオキサゾリン化合物；ビニルトリメトキシシラン、Ｎ−（２−アミノエチル）３−アミノプロピルトリメトキシシラン等のアルコキシシラン化合物などが挙げられる。また、架橋剤の反応性に応じて公知の触媒を用いることができ、膜強度および耐久性向上に加えて生産性を向上させることができる。これらは、１種単独で使用してもよいし、２種以上を併用してもよい。
架橋剤の含有量は、３質量％〜２０質量％が好ましく、５質量％〜１５質量％がより好ましい。架橋剤の含有量が、３質量％未満であると、架橋密度向上の効果が得られないことがあり、２０質量％を超えると、コレステリック液晶層の安定性を低下させてしまうことがある。
【０１３１】
−−その他の添加剤−−
液晶組成物中には、必要に応じて、さらに界面活性剤、重合禁止剤、酸化防止剤、水平配向剤、紫外線吸収剤、光安定化剤、色材、金属酸化物微粒子等を、光学的性能等を低下させない範囲で添加することができる。
【０１３２】
液晶組成物は溶媒を含んでいてもよい。溶媒としては、特に制限はなく、目的に応じて適宜選択することができるが、有機溶媒が好ましく用いられる。
有機溶媒としては、特に制限はなく、目的に応じて適宜選択することができ、例えば、メチルエチルケトン、メチルイソブチルケトン等のケトン類、アルキルハライド類、アミド類、スルホキシド類、ヘテロ環化合物、炭化水素類、エステル類、エーテル類などが挙げられる。これらは、１種単独で使用してもよいし、２種以上を併用してもよい。これらの中でも、環境への負荷を考慮した場合にはケトン類が特に好ましい。上述の単官能重合性モノマーなどの上述の成分が溶媒として機能していてもよい。
【０１３３】
（透過加飾フィルムの作製方法）
以下、透過加飾フィルムの作製方法について説明する。
まず、図１に示す透過加飾フィルム１０ａのように、選択反射波長が異なる２以上の反射領域を有するコレステリック液晶層を備える透過加飾フィルムの作製方法の一例を、図２８を参照しながら示す。
【０１３４】
まず、ステップＳ１として、仮支持体（図示せず）上に、重合性液晶化合物および感光性キラル剤を含む液晶組成物を塗布して、塗布層２１ａを形成する。塗布方法としては、公知の方法を適用できる。また、必要に応じて、液晶組成物を塗布した後、乾燥処理を実施してもよい。
次に、ステップＳ２として、所定の開口パターンを有するマスクＭを介して、感光性キラル剤が感光する波長の光を照射する露光装置Ｓを用いて、塗布層２１ａに露光処理を施し、一部を露光した塗布層２１ｂを形成する。塗布層２１ｂの露光部においては、感光性キラル剤が感光し、その構造が変化する。
次に、ステップＳ３として、マスクＭを取り外して、再度、露光装置Ｓから感光性キラル剤が感光する波長の光を照射して、塗布層２１ｂに露光処理を施し、露光した塗布層２１ｃを形成する。
次に、ステップＳ４として、塗布層２１ｃに対して加熱装置Ｈを用いて加熱処理（熟成処理）を施し、加熱した塗布層２１ｄを形成する。塗布層２１ｄ中においては、液晶化合物が配向して、コレステリック液晶相が形成される。なお、塗布層２１ｄ中においては、露光量が異なる２つの領域があり、それぞれの領域では露光量に応じてコレステリック液晶相の螺旋ピッチの長さが異なる。これにより、選択反射波長が異なる２つの反射領域が形成される。
次に、ステップＳ５として、紫外線照射装置ＵＶを用いて塗布層２１ｄに紫外光照射による硬化処理を施し、コレステリック液晶相が固定してなる層である、コレステリック液晶層１８を形成する。
その後、ステップＳ６として、形成したコレステリック液晶層１８を仮支持体から剥離して、第１のλ／４板１４ａ、直線偏光板１２および第２のλ／４板１４ｂの積層体１３の一方のλ／４板上に、剥離したコレステリック液晶層１８を粘着層１６（図示せず）を介して積層する。
他方の面についても同様にしてコレステリック液晶層１８を形成し、積層体１３の他方のλ／４板上にコレステリック液晶層１８を積層することで透過加飾フィルムが作製される。
なお、上記では感光性キラル剤を用いて、選択反射波長が異なる２つの反射領域を有するコレステリック液晶層の作製方法について述べたが、この態様には限定されず、例えば、特開２００９−３００６６２号公報に記載の方法など他の公知の方法を採用できる。
【０１３５】
また、コレステリック液晶層の形成方法としては、レーザー直描露光装置を用いることもできる。未硬化のコレステリック液晶層（塗布層）に光を照射する際に、レーザー直描露光装置を用いて、露光量、露光回数および露光時間等を層の位置によって調節することにより、所望のパターン状のコレステリック液晶層を得ることができる。
【０１３６】
また、コレステリック液晶相を固定化しないコレステリック液晶層を形成する場合には、上記ステップＳ５を施さずに、上記ステップＳ１〜ステップＳ４およびステップＳ６を行なう製造方法により作製することができる。
さらに、室温で配向可能な液晶化合物を用いる場合は、ステップＳ４の加熱処理を施さずにコレステリック液晶層を形成できる場合もある。
【０１３７】
ここで、前述のとおり、図２４に示す透過加飾フィルム１０ｑのように、表面保護層を有する透過加飾フィルムを作製する場合には、表面保護層となる基材フィルムを仮支持体として用い、上述の方法で基材フィルム上にコレステリック液晶層を形成し、コレステリック液晶層を基材フィルムから剥離せずに、コレステリック液晶層を基材フィルムとともにλ／４板上に積層すればよい。
【０１３８】
また、図２５に示す透過加飾フィルム１０ｒのように、散乱層と表面保護層とを有する透過加飾フィルムを作製する場合には、表面保護層となる基材フィルム上に、散乱層を形成し、散乱層が形成された基材フィルムを仮支持体として、散乱層側にコレステリック液晶層を形成し、コレステリック液晶層、散乱層および基材フィルムをλ／４板上に積層すればよい。
散乱層を基材フィルム上に形成する際の形成方法には限定はなく、散乱層の構成に応じた形成方法を利用すればよい。例えば、散乱層としてアクリル樹脂層を形成する場合には、バーコーター等でアクリル系溶液を基材フィルム上に塗布して形成すればよい。
【０１３９】
次に、図１２に示す透過加飾フィルム１０ｈのように、コレステリック液晶層がλ／４板の一部に積層された構成の透過加飾フィルムの作製方法について説明する。
まず、図２８を用いて説明した作製方法と同様にして、仮支持体上にコレステリック液晶層を形成する。
次に、形成したコレステリック液晶層を所望の形状に切り取る。コレステリック液晶層を切断する方法には限定はなく、カッター等の刃物を用いて切断すればよい。
その後、切り抜いたコレステリック液晶層をλ／４板上に粘着層を介して積層する。
２枚のλ／４板と直線偏光板との積層体の両面（λ／４板上）に切り取ったコレステリック液晶層を積層することで透過加飾フィルムが作製される。
【０１４０】
また、所望の形状のコレステリック液晶層を形成する方法としては、平膜状のコレステリック液晶層を形成した後に、コレステリック液晶層を所望の形状に切り取る構成に限定はされない。例えば、インクジェット印刷法、グラビア印刷法、フレキソ印刷法等の印刷により、仮支持体上に所望の形状の塗布層を形成して、露光処理、加熱処理および硬化処理を行って、所望の形状のコレステリック液晶層を形成してもよい。
【０１４１】
次に、図１９に示す透過加飾フィルム１０ｌのように、コレステリック液晶層が表層フィルム上に形成された構成の透過加飾フィルムの作製方法について図２９を用いて説明する。
まず、表層フィルムと第１のλ／４板と直線偏光板と第２のλ／４板と表層フィルムとがこの順に積層された積層体２５の一方の表層フィルム上に、液晶組成物を所望の形状に塗布して塗布層２３を形成する。
塗布の方法に限定はなく、液晶組成物をインクとして、図示例のようなペン型の塗布装置Ｐで塗布してもよいし、インクジェット印刷法、グラビア印刷法、フレキソ印刷法等の印刷法により塗布してもよい。
次に、露光処理および加熱装置Ｈによる加熱処理を行い、その後、紫外線照射装置ＵＶを用いた紫外光照射による硬化処理を施し、コレステリック液晶相が固定してなる層である、コレステリック液晶層１８を形成する。
上記処理を積層体２５の両面に行うことで透過加飾フィルムが作製される。
【０１４２】
〔用途〕
本発明の透過加飾フィルムの用途は特に限定されないが、例えば、ビルの窓広告として窓ガラスに貼り付けられる広告媒体、車、タクシー、バス、電車などの窓ガラスに貼り付けられる広告媒体やライト部分やデザイン性の加飾、道路標識、住宅や店舗、水族館、動物園、植物館、美術館などの窓ガラス、遊戯機、遊戯用カード、下敷きなどの玩具や文房具、舞台、劇場用の器材、エレベータ、エスカレータ、階段などの透明部材、カバンや服、ゴーグルやサングラスなどのファッション部材、カベ、カーテンや床などのインテリアファブリクス用材料、ＰＯＰ広告（Point of purchase advertising）、名刺、ステッカー、はがき、写真、コースター、チケット、うちわ、せんす、テント、ブラインド、シャッター、防護用盾、衝立などのセパレーション、家電製品(カメラ、インスタントカメラ、ＰＣ（personal computer）、スマートフォン、テレビ、レコーダー、レンジ、オーディオプレーヤー、ゲーム機、ＶＲ（virtual reality）ヘッドセット、掃除機、洗濯機)、スマートフォンカバー、ぬいぐるみ、コップ、お皿、プレート、壺や花瓶、机、イス、ＣＤ（compact disc）、ＤＶＤケース、本、カレンダー、ペットボトル、食品包装容器、ギターやピアノなどの楽器、ラケット、バット、クラブ、ボールなどのスポーツ用品、迷路、観覧車、ジェットコースター、お化け屋敷などのアトラクション、造花、知育玩具、ボードゲーム、かさ、杖、時計、オルゴール、ネックレスなどの服飾材料、化粧品などの容器、ソーラーパネル、電灯やランプカバーとして用いることができる。
【０１４３】
また、以上説明した例では、透過加飾フィルムは、コレステリック液晶層の反射光により静止画を表示するものとしたが、これに限定はされない。
例えば、米国特許公開２０１６／００３３８０６号、特許第５０７１３８８号、および、OPTICS EXPRESS 2016 vol.24 No.20 P23027-23036等に記載の方法を参考にして、コレステリック液晶層をＵＶ硬化させずに、電圧印加あるいは温度変化によってコレステリック液晶層の液晶相の配向が可変な状態にすることで、コレステリック液晶層のパターンを変化させて、表示される絵および文字等を可変にする、すなわち、動画を表示するものとしてもよい。
【０１４４】
以上、本発明の透過加飾フィルムについて詳細に説明したが、本発明は上述の例に限定はされず、本発明の要旨を逸脱しない範囲において、各種の改良や変更を行ってもよいのは、もちろんである。
【実施例】
【０１４５】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。したがって、本発明の範囲は以下に示す具体例により限定的に解釈されるべきものではない。【０１４６】
［実施例１］
実施例１として、図１に示すような構成の透過加飾フィルム１０ａを作製した。【０１４７】
（液晶組成物の調製）
下記に示す組成物を、２５℃に保温された容器中にて、攪拌、溶解させ、コレステリック液晶インク液Ａ（液晶組成物）を調製した。
−−−−−−−−−−−−−−−−−−−−−−−−−−−−−−−−−−
コレステリック液晶インク液Ａ
−−−−−−−−−−−−−−−−−−−−−−−−−−−−−−−−−−
下記の液晶化合物１                                        １ｇ
下記構造のキラル剤１                                      １０７ｍｇ
下記構造の水平配向剤１                                    １ｍｇ
開始剤：ＩＲＧＡＣＵＲＥ ９０７ (ＢＡＳＦ社製)            ４０ｍｇ
ＩＲＧＡＮＯＸ１０１０                                    １０ｍｇ
ＭＥＫ（メチルエチルケトン）                              １．６ｇ
−−−−−−−−−−−−−−−−−−−−−−−−−−−−−−−−−−【０１４８】
【化５】
0006705908.tif 000006
【０１４９】
【化６】
0006705908.tif 000007
【０１５０】
【化７】
0006705908.tif 000008
【０１５１】
（コレステリック液晶層の形成）
仮支持体として、厚み１００μｍの東洋紡（株）社製ＰＥＴ（ポリエチレンテレフタレート、コスモシャインＡ４１００）フィルムを用いて、上記で調製したコレステリック液晶インク液Ａを仮支持体上にワイヤーバーで塗布した。塗布は乾燥後の塗布層の厚みが２〜５μｍ程度になるように調整して、室温にて行い、塗膜を形成した。
次に、酸素雰囲気下、室温で、所定の開口パターンを有する黒色のマスクを介して、塗布層に一定時間ＵＶ（紫外線）照射を行った。さらに、マスクを外して一定時間ＵＶ照射を行った。マスクの無かった部分の露光量は５０ｍＪ／ｃｍ２、マスクのかかった部分の露光量は１５ｍＪ／ｃｍ２とした。
なお、本実施例において、ＵＶ照射の光源として、コレステリック液晶層を硬化させる工程では、「ＥＸＥＣＵＲＥ３０００−Ｗ」（ＨＯＹＡ  ＣＡＮＤＥＯ  ＯＰＴＲＯＮＩＣＳ（株）社製）を用い、コレステリック液晶相における螺旋構造のピッチを調整する工程では、ＵＶトランスイルミネーターＬＭ−２６型（フナコシ株式会社製）を用いた。【０１５２】
次に、ＵＶ照射後の塗布層が積層された仮支持体を、１００℃のホットプレート上に１分間静置し、加熱処理を行った。
次に、窒素雰囲気下（酸素濃度５００ｐｐｍ以下）、室温で、加熱処理後の塗布層に一定時間ＵＶ照射を行い、塗布層を硬化させて、選択反射波長の異なる２種以上の反射領域を有するコレステリック液晶層Ｒ１を形成した。形成したコレステリック液晶層Ｒ１は、右捩れのコレステリック液晶相を有し、右円偏光を反射するものである。
なお、開口パターンの異なるマスクを用いて、第１のコレステリック液晶層として用いるコレステリック液晶層Ｒ１、および、第２のコレステリック液晶層として用いるコレステリック液晶層Ｒ１をそれぞれ形成した。【０１５３】
（コレステリック液晶層の転写）
一方で、第１のλ／４板（ＭＣＲ１４０Ｎ：美舘イメージング社製）と直線偏光板（ＭＣＲ１４０Ｎ：美舘イメージング社製）と第２のλ／４板（ＭＣＲ１４０Ｎ：美舘イメージング社製）とがこの順に積層された積層体Ａを準備した。直線偏光板とλ／４板とは粘着層（ＭＣＳ７０：株式会社美舘イメージング製）で貼合した。後述する積層体についても、直線偏光板とλ／４板とは粘着層（ＭＣＳ７０：株式会社美舘イメージング製）で貼合した。
積層体Ａは、第１のλ／４板と直線偏光板との組み合わせが左円偏光板となるように積層され、また、第２のλ／４板と直線偏光板との組み合わせが左円偏光板となるように積層されている。【０１５４】
次に、積層体の第１のλ／４板上に、粘着層（ＭＣＳ７０：株式会社美舘イメージング製）を介して第１のコレステリック液晶層を貼合し、第２のλ／４板上に、粘着層を介して第２のコレステリック液晶層を貼合して、透過加飾フィルムを作製した。【０１５５】
［実施例２］
コレステリック液晶インク液Ａに代えて、下記のコレステリック液晶インク液Ｂを用いてコレステリック液晶層を形成し、また、積層体Ａに代えて下記の積層体Ｂを用いた以外は、実施例１と同様にして、図５に示すような構成の透過加飾フィルム１０ｂを作製した。【０１５６】
コレステリック液晶インクＢは、キラル剤として、下記のキラル剤３を用いた以外は、コレステリック液晶インクＡと同様である。
コレステリック液晶インクＢを用いて形成されたコレステリック液晶層Ｌ１は、左捩れのコレステリック液晶相を有し、左円偏光を反射するものである。【０１５７】
【化８】
0006705908.tif 000009
キラル剤３【０１５８】
また、積層体Ｂは、第１のλ／４板と直線偏光板とが右円偏光板となるように積層され、第２のλ／４板と直線偏光板とが右円偏光板となるように積層されている。【０１５９】
［実施例３］
第２のコレステリック液晶層としてコレステリック液晶層Ｌ１を用い、また、積層体Ａに代えて下記の積層体Ｃを用いた以外は、実施例１と同様にして、図６に示すような構成の透過加飾フィルム１０ｃを作製した。【０１６０】
積層体Ｃは、第１のλ／４板と直線偏光板とが左円偏光板となるように積層され、第２のλ／４板と直線偏光板とが右円偏光板となるように積層されている。【０１６１】
［実施例４］
実施例４として、図１２に示すような構成の透過加飾フィルム１０ｈを作製した。【０１６２】
（液晶組成物の調製）
下記に示す組成物を、２５℃に保温された容器中にて、攪拌、溶解させ、コレステリック液晶インク液Ｃ（液晶組成物）を調製した。
−−−−−−−−−−−−−−−−−−−−−−−−−−−−−−−−−−
コレステリック液晶インク液Ｃ
−−−−−−−−−−−−−−−−−−−−−−−−−−−−−−−−−−
上記の液晶化合物の混合物                                １ｇ
下記構造のキラル剤２                                    ５５．５ｍｇ
上記構造の水平配向剤１                                  １ｍｇ
開始剤：ＩＲＧＡＣＵＲＥ ９０７ (ＢＡＳＦ社製)          ４０ｍｇ
ＩＲＧＡＮＯＸ１０１０                                  １０ｍｇ
ＭＥＫ（メチルエチルケトン）                            １．６ｇ
−−−−−−−−−−−−−−−−−−−−−−−−−−−−−−−−−−【０１６３】
【化９】
0006705908.tif 000010
【０１６４】
（コレステリック液晶層の形成）
仮支持体として厚み１００μｍの東洋紡（株）社製ＰＥＴ（ポリエチレンテレフタレート、コスモシャインＡ４１００）フィルムを用いて、上記で調製したコレステリック液晶インク液Ｃを仮支持体上にワイヤーバーで塗布した。塗布は乾燥後の塗布層の厚みが２〜５μｍ程度になるように調整して、室温にて行い、塗膜を形成した。【０１６５】
次に、塗布層が積層された仮支持体を、１００℃のホットプレート上に１分間静置し、加熱処理を行った。
次に、窒素雰囲気下（酸素濃度５００ｐｐｍ以下）、室温で、加熱処理後の塗布層に一定時間ＵＶ照射を行い、塗布層を硬化させた。
その後、硬化させた塗布層を所望の形状に切り取り、コレステリック液晶層Ｒ２を形成した。形成したコレステリック液晶層Ｒ２は、右捩れのコレステリック液晶相を有し、右円偏光を反射するものである。
なお、第１のコレステリック液晶層として用いるコレステリック液晶層Ｒ２と、第２のコレステリック液晶層として用いるコレステリック液晶層Ｒ２とで異なる形状に切り取った。【０１６６】
（コレステリック液晶層の転写）
積層体Ａの第１のλ／４板上に、粘着層を介して第１のコレステリック液晶層を貼合し、第２のλ／４板上に、粘着層を介して第２のコレステリック液晶層を貼合して、透過加飾フィルムを作製した。【０１６７】
［実施例５］
コレステリック液晶インク液Ｃに代えて、下記のコレステリック液晶インク液Ｄを用いてコレステリック液晶層を形成し、また、積層体Ａに代えて積層体Ｂを用いた以外は、実施例４と同様にして、図１６に示すような構成の透過加飾フィルム１０ｉを作製した。【０１６８】
コレステリック液晶インクＤは、キラル剤として、キラル剤２を用いた以外は、コレステリック液晶インクＣと同様である。
コレステリック液晶インクＤを用いて形成されたコレステリック液晶層Ｌ２は、左捩れのコレステリック液晶相を有し、左円偏光を反射するものである。【０１６９】
［実施例６］
第２のコレステリック液晶層としてコレステリック液晶層Ｌ２を用い、また、積層体Ａに代えて積層体Ｃを用いた以外は、実施例４と同様にして、図１７に示すような構成の透過加飾フィルム１０ｊを作製した。【０１７０】
［実施例７］
積層体Ａに代えて下記の積層体Ｄを用い、以下のようにしてコレステリック液晶層を形成して、図１９に示す透過加飾フィルム１０ｌを作製した。【０１７１】
積層体Ｄは、表層フィルム（ＴＡＣフィルム）と粘着層と第１のλ／４板と直線偏光板と第２のλ／４板と粘着層と表層フィルム（ＴＡＣフィルム）とがこの順に積層された積層体である。
積層体Ｄにおいて、第１のλ／４板と直線偏光板との組み合わせが左円偏光板となるように積層され、また、第２のλ／４板と直線偏光板との組み合わせが左円偏光板となるように積層されている。【０１７２】
（コレステリック液晶層の形成）
積層体Ｄの一方の表層フィルム上にコレステリック液晶インク液Ｃを所望の形状に塗布した。塗布は乾燥後の塗布層の厚みが２〜５μｍ程度になるように調整して、室温にて行った。
次に、塗布層が積層された積層体Ｄを、１００℃のホットプレート上に１分間静置し、加熱処理を行った。
次に、窒素雰囲気下（酸素濃度５００ｐｐｍ以下）、室温で、加熱処理後の塗布層に一定時間ＵＶ照射を行い、塗布層を硬化させてコレステリック液晶層Ｒ３を形成した。
他方の表層フィルム側についても同様にしてコレステリック液晶層Ｒ３を形成して、透過加飾フィルムを作製した。
なお、第１のコレステリック液晶層となるコレステリック液晶層Ｒ３と、第２のコレステリック液晶層となるコレステリック液晶層Ｒ３とで異なる形状に形成した。【０１７３】
［実施例８］
コレステリック液晶インク液Ｃに代えて、コレステリック液晶インク液Ｄを用いてコレステリック液晶層を形成し、また、積層体Ｄに代えて下記の積層体Ｅを用いた以外は、実施例７と同様にして、図２０に示すような構成の透過加飾フィルム１０ｍを作製した。【０１７４】
コレステリック液晶インクＤを用いて形成されたコレステリック液晶層Ｌ３は、左捩れのコレステリック液晶相を有し、左円偏光を反射するものである。【０１７５】
積層体Ｅは、表層フィルム（ＴＡＣフィルム）と粘着層と第１のλ／４板と直線偏光板と第２のλ／４板と粘着層と表層フィルム（ＴＡＣフィルム）とがこの順に積層された積層体である。
積層体Ｅにおいて、第１のλ／４板と直線偏光板との組み合わせが右円偏光板となるように積層され、また、第２のλ／４板と直線偏光板との組み合わせが右円偏光板となるように積層されている。【０１７６】
［実施例９］
第２のコレステリック液晶層としてコレステリック液晶層Ｌ３を用い、また、積層体Ｄに代えて以下の積層体Ｆを用いた以外は、実施例７と同様にして、図２１に示すような構成の透過加飾フィルム１０ｎを作製した。【０１７７】
積層体Ｆは、表層フィルム（ＴＡＣフィルム）と粘着層と第１のλ／４板と直線偏光板と第２のλ／４板と粘着層と表層フィルム（ＴＡＣフィルム）とがこの順に積層された積層体である。
積層体Ｆにおいて、第１のλ／４板と直線偏光板との組み合わせが左円偏光板となるように積層され、また、第２のλ／４板と直線偏光板との組み合わせが右円偏光板となるように積層されている。【０１７８】
［実施例１０］
積層体Ａに代えて下記の積層体Ｇを用い、第２のコレステリック液晶層としてコレステリック液晶層Ｒ３を積層体Ｇの表層フィルム上に形成した以外は、実施例１と同様にして、図２２に示すような構成の透過加飾フィルム１０ｏを作製した。
積層体Ｇの表層フィルム上にコレステリック液晶層Ｒ３を形成する方法は、実施例７に記載の方法と同様である。【０１７９】
積層体Ｇは、第１のλ／４板と直線偏光板と第２のλ／４板と粘着層と表層フィルム（ＴＡＣフィルム）とがこの順に積層された積層体である。
積層体Ｇにおいて、第１のλ／４板と直線偏光板との組み合わせが左円偏光板となるように積層され、また、第２のλ／４板と直線偏光板との組み合わせが左円偏光板となるように積層されている。【０１８０】
［実施例１１］
第２のコレステリック液晶層としてコレステリック液晶層Ｒ２を用いた以外は、実施例１と同様にして、図２３に示すような構成の透過加飾フィルム１０ｐを作製した。【０１８１】
［実施例１２］
実施例１２として、図８に示すような構成の透過加飾フィルム１０ｄを作製した。【０１８２】
（コレステリック液晶層の形成）
仮支持体として厚み１００μｍの東洋紡（株）社製ＰＥＴ（ポリエチレンテレフタレート、コスモシャインＡ４１００）フィルムを用いて、コレステリック液晶インク液Ａを仮支持体上にワイヤーバーで塗布した。塗布は乾燥後の塗布層の厚みが２〜５μｍ程度になるように調整して、室温にて行った。
次に、酸素雰囲気下、室温で、所定の開口パターンを有する黒色のマスクを介して、塗布層に一定時間ＵＶ照射を行った。さらに、マスクを外して一定時間ＵＶ照射を行った。
次に、ＵＶ照射後の塗布層が積層された仮支持体を、１００℃のホットプレート上に１分間静置し、加熱処理を行った。
次に、窒素雰囲気下（酸素濃度５００ｐｐｍ以下）、室温で、加熱処理後の塗布層に一定時間ＵＶ照射を行い、塗布層を硬化させて、選択反射波長の異なる２種以上の反射領域を有する反射層Ｒ１を形成した。【０１８３】
形成した反射層Ｒ１の上に、コレステリック液晶インク液Ａをワイヤーバーで塗布した。塗布は乾燥後の塗布層の厚みが２〜５μｍ程度になるように調整して、室温にて行った。
次に、酸素雰囲気下、室温で、所定の開口パターンを有する黒色のマスクを介して、塗布層に一定時間ＵＶ照射を行った。さらに、マスクを外して一定時間ＵＶ照射を行った。
次に、ＵＶ照射後の塗布層が積層された仮支持体を、１００℃のホットプレート上に１分間静置し、加熱処理を行った。
次に、窒素雰囲気下（酸素濃度５００ｐｐｍ以下）、室温で、加熱処理後の塗布層に一定時間ＵＶ照射を行い、塗布層を硬化させて、選択反射波長の異なる２種以上の反射領域を有する反射層Ｒ２を形成した。【０１８４】
さらに、形成した反射層Ｒ２の上に、コレステリック液晶インク液Ａをワイヤーバーで塗布した。塗布は乾燥後の塗布層の厚みが２〜５μｍ程度になるように調整して、室温にて行った。
次に、酸素雰囲気下、室温で、所定の開口パターンを有する黒色のマスクを介して、塗布層に一定時間ＵＶ照射を行った。さらに、マスクを外して一定時間ＵＶ照射を行った。
次に、ＵＶ照射後の塗布層が積層された仮支持体を、１００℃のホットプレート上に１分間静置し、加熱処理を行った。
次に、窒素雰囲気下（酸素濃度５００ｐｐｍ以下）、室温で、加熱処理後の塗布層に一定時間ＵＶ照射を行い、塗布層を硬化させて、選択反射波長の異なる２種以上の反射領域を有する反射層Ｒ３を形成し、３つの反射層が積層されてなるコレステリック液晶層Ｒ４を形成した。【０１８５】
なお、反射層Ｒ１、反射層Ｒ２および反射層Ｒ３は、加熱前のＵＶ照射量が異なり、少なくとも一部で異なる選択反射波長を有する。
また、開口パターンの異なるマスクを用いて、第１のコレステリック液晶層として用いるコレステリック液晶層Ｒ４、および、第２のコレステリック液晶層として用いるコレステリック液晶層Ｒ４をそれぞれ形成した。【０１８６】
（コレステリック液晶層の転写）
積層体Ａの第１のλ／４板上に、粘着層を介して第１のコレステリック液晶層を貼合し、第２のλ／４板上に、粘着層を介して第２のコレステリック液晶層を貼合して、透過加飾フィルムを作製した。【０１８７】
［実施例１３］
コレステリック液晶インク液Ａに代えて、コレステリック液晶インク液Ｂを用いて３つの反射層を形成してコレステリック液晶層Ｌ４を形成し、また、積層体Ａに代えて積層体Ｂを用いた以外は、実施例１２と同様にして、図９に示すような構成の透過加飾フィルム１０ｅを作製した。【０１８８】
［実施例１４］
第２のコレステリック液晶層としてコレステリック液晶層Ｌ４を用い、また、積層体Ａに代えて積層体Ｃを用いた以外は、実施例１２と同様にして、図１０に示すような構成の透過加飾フィルム１０ｆを作製した。【０１８９】
［実施例１５］
コレステリック液晶層を形成する際の仮支持体として、厚み１００μｍの東洋紡（株）社製ＰＥＴ（ポリエチレンテレフタレート、コスモシャインＡ４１００）フィルムにラビング処理を行った基材フィルムを用い、コレステリック液晶層を形成した後に、コレステリック液晶層を基材フィルムから剥離せずに、基材フィルムとともにλ／４板上に貼合した以外は、実施例１と同様にして、図２４に示すような透過加飾フィルム１０ｑを作製した。【０１９０】
［実施例１６］
コレステリック液晶層を形成する際の仮支持体として、厚み１００μｍの東洋紡（株）社製ＰＥＴ（ポリエチレンテレフタレート、コスモシャインＡ４１００）フィルムに下記のアクリル系溶液を約５μｍの膜厚になるようにバー塗布し、６０℃で３００ｍＪ／ｃｍ2のＵＶ照射を行い硬化させた積層フィルムを用い、この積層フィルム上にコレステリック液晶層を形成した後に、コレステリック液晶層を積層フィルムから剥離せずに、積層フィルムとともにλ／４板上に貼合した以外は、実施例１と同様にして、図２５に示すような透過加飾フィルム１０ｒを作製した。【０１９１】
アクリル系溶液の組成
バナレジンＧＨ−１２０３(新中村化学工業(株)社製)      ５０質量部
ビスコート＃３６０（大阪有機化学工業(株)社製）        ５０質量部
ＩＲＧＡＣＵＲＥ８１９（ＢＡＳＦ社製）                  ４質量部
上記の水平配向剤１                                ０．０１質量部
なお、固形分が３０ｗｔ％になるように、ＭＥＫ/ＭＩＢＫ（メチルイソブチルケトン）(１/１ｗｔ％)で調整した。【０１９２】
［実施例１７］
実施例４で作製した透過加飾フィルムに、さらに、充填層および表面保護層を形成して、図２６に示すような透過加飾フィルム１０ｓを作製した。
具体的には、λ／４板上にコレステリック液晶層を貼合した後に、充填層としてコレステリック液晶層の形状に応じて切り抜いた粘着シート（ＭＣＳ７０：株式会社美舘イメージング製）を、コレステリック液晶層と同じ厚さになるまで複数積層して、その上に、表面保護層としてＰＥＴフィルム（東洋紡（株）社製、コスモシャインＡ４１００、１００μｍ）を貼り合わせて透過加飾フィルムを作製した。【０１９３】
［実施例１８］
実施例４で作製した透過加飾フィルムに、さらに、充填層を形成して、図２７に示すような透過加飾フィルム１０ｔを作製した。
具体的には、λ／４板上にコレステリック液晶層を貼合した後に、下記の充填層用溶液を約６μｍの膜厚になるように、コレステリック液晶層の上からバー塗布し、６０℃で３００ｍＪ／ｃｍ2のＵＶ照射を行い硬化させた。【０１９４】
充填層用溶液の組成
バナレジンＧＨ−１２０３(新中村化学工業(株)社製)      ５０質量部
ビスコート＃３６０（大阪有機化学工業(株)社製）        ５０質量部
ＩＲＧＡＣＵＲＥ８１９（ＢＡＳＦ社製）                  ４質量部
上記の水平配向剤１                                ０．０１質量部
なお、固形分が３０ｗｔ％になるように、ＭＥＫ/ＭＩＢＫ（メチルイソブチルケトン）(１/１ｗｔ％)で調整した。【０１９５】
＜評価＞
各実施例で作製した透過加飾フィルムについて、第１のコレステリック液晶層側（表側）および第２のコレステリック液晶層側（裏側）それぞれから観察したところ、いずれの実施例においても、透明性を有しており、かつ、表側からは表の画像しか見えず、裏側からは裏の画層しか見えなかった。
また、実施例４、実施例１７および実施例１８について、作製した透過加飾フィルムを蛍光灯にかざして第１のコレステリック液晶層側（表側）および第２のコレステリック液晶層側（裏側）それぞれから観察したところ、実施例４の透過加飾フィルムでは、反対側の面に形成されたコレステリック液晶層の模様は視認されやすかったが、実施例１７および実施例１８の透過加飾フィルムでは、反対側の面に形成されたコレステリック液晶層の模様は視認されにくくかった。
以上の結果より本発明の効果は明らかである。
【符号の説明】
【０１９６】
１０ａ〜１０ｔ  透過加飾フィルム
１２  直線偏光板
１３、２５  積層体
１４ａ  第１のλ／４板
１４ｂ  第２のλ／４板
１５  円偏光板
１５ｒａ  第１の右円偏光板
１５ｒｂ  第２の右円偏光板
１５ｌａ  第１の左円偏光板
１５ｌｂ  第２の左円偏光板
１６  粘着層
１８  コレステリック液晶層
１８ｒａ、１８ｒｃ、１８ｒｅ、１８ｒｇ、１８ｒｉ、１８ｌａ、１８ｌｃ、１８ｌｇ  第１のコレステリック液晶層
１８ｒｂ、１８ｒｄ、１８ｒｆ、１８ｒｈ、１８ｒｊ、１８ｌｂ、１８ｌｄ、１８ｌｈ  第２のコレステリック液晶層
１９ｒａ、１９ｒｂ、１９ｒｃ、１９ｒｄ、１９ｒｅ、１９ｒｆ、１９ｌａ、１９ｌｂ１９ｌｃ  反射層
２０ｒＲ  赤色右円偏光反射領域
２０ｒＧ  緑色右円偏光反射領域
２０ｒＢ  青色右円偏光反射領域
２０ｒＩ  赤外線右円偏光反射領域
２０ｌＲ  赤色左円偏光反射領域
２０ｌＧ  緑色左円偏光反射領域
２０ｌＢ  青色左円偏光反射領域
２０ｌＩ  赤外線左円偏光反射領域
２１ａ  塗布層
２１ｂ  一部を露光した塗布層
２１ｃ  露光した塗布層
２１ｄ  加熱した塗布層
２２  表層フィルム
２５  積層体
２６  表面保護層
２８  散乱層
３０ａ、３０ｂ  充填層
Ｌｒ１  ａ方向からの右円偏光
Ｌｌ１  ａ方向からの左円偏光
Ｌｒ２  ｂ方向からの右円偏光
Ｌｌ２  ｂ方向からの左円偏光
Ｓ  露光装置
Ｈ  加熱装置
ＵＶ  紫外線照射装置
Ｐ  ペン型塗布装置
【図１】
0006705908.tif 000011
【図２】
0006705908.tif 000012
【図３】
0006705908.tif 000013
【図４】
0006705908.tif 000014
【図５】
0006705908.tif 000015
【図６】
0006705908.tif 000016
【図７】
0006705908.tif 000017
【図８】
0006705908.tif 000018
【図９】
0006705908.tif 000019
【図１０】
0006705908.tif 000020
【図１１】
0006705908.tif 000021
【図１２】
0006705908.tif 000022
【図１３】
0006705908.tif 000023
【図１４】
0006705908.tif 000024
【図１５】
0006705908.tif 000025
【図１６】
0006705908.tif 000026
【図１７】
0006705908.tif 000027
【図１８】
0006705908.tif 000028
【図１９】
0006705908.tif 000029
【図２０】
0006705908.tif 000030
【図２１】
0006705908.tif 000031
【図２２】
0006705908.tif 000032
【図２３】
0006705908.tif 000033
【図２４】
0006705908.tif 000034
【図２５】
0006705908.tif 000035
【図２６】
0006705908.tif 000036
【図２７】
0006705908.tif 000037
【図２８】
0006705908.tif 000038
【図２９】
0006705908.tif 000039